"肌側に設けられた液透過性のトップシートと、着衣側に設けられた液不透過性のバックシートと、該トップシートと該バックシートとの間に設けられた液保持性の吸収体とを備えた吸収性物品であって、前記トップシートは、並列に配置された複数の突条部と、隣接する該突条部の間に配置された底部とを備え、前記突条部は、前記突条部の延びる方向に並ぶ複数の凹部を有する頂部と、前記突条部の延びる方向に並ぶ複数の開口部を有する壁部とを含む吸収性物品。前記頂部と前記底部との間の厚さ方向の高さの差は、0.1mm以上、5mm以下である請求項1に記載の吸収性物品。前記壁部と前記底部とのなす角度は、90°よりも大きく、165°以下である請求項1または2に記載の吸収性物品。前記開口部の開口面積は、0.001mm2以上、1mm2以下である請求項1~3のいずれか1項に記載の吸収性物品。前記トップシートの開口率は、5以上、20以下である請求項1~4のいずれか1項に記載の吸収性物品。前記トップシートは、血液改質剤層を肌側の表面にさらに有し、前記血液改質剤層の血液改質剤が、0~0.60のIOBと、45°C以下の融点と、25°Cの水100gに対する、0.05g以下の水溶解度とを有する請求項1~5のいずれか1項に記載の吸収性物品。前記血液改質剤が、i炭化水素、ii炭化水素のC-C単結合間に、少なくとも1つのカルボニル結合-CO-および/もしくは少なくとも1つのエーテル結合-O-が挿入された化合物、またはiii炭化水素のC-C単結合間に、少なくとも1つのカルボニル結合-CO-および/もしくは少なくとも1つのエーテル結合-O-が挿入され、かつ炭化水素上の少なくとも1つの水素原子が、カルボキシル基-COOHもしくはヒドロキシル基-OHで置換された化合物、であり、ここで、iiまたはiiiの化合物において、エーテル結合が2つ以上挿入されている場合には、エーテル結合同士は隣接していない、請求項6に記載の吸収性物品。前記血液改質剤が、i’炭化水素、ii’炭化水素のC-C単結合間に、少なくとも1つのカルボニル結合-CO-、少なくとも1つのエステル結合-COO-、少なくとも1つのカーボネート結合-OCOO-および/もしくは少なくとも1つのエーテル結合-O-が挿入された化合物、またはiii’炭化水素のC-C単結合間に、少なくとも1つのカルボニル結合-CO-、少なくとも1つのエステル結合-COO-、少なくとも1つのカーボネート結合-OCOO-および/もしくは少なくとも1つのエーテル結合-O-が挿入され、かつ炭化水素上の少なくとも1つの水素原子が、カルボキシル基-COOHもしくはヒドロキシル基-OHで置換された化合物、であり、ここで、ii’またはiii’の化合物において、2以上の結合が挿入されている場合には、各結合は隣接していない、請求項6または7に記載の吸収性物品。前記血液改質剤が、炭化水素中に、炭素原子10個当たり、カルボニル結合-CO-を1.8個以下、エステル結合-COO-を2個以下、カーボネート結合-OCOO-を1.5個以下、エーテル結合-O-を6個以下、カルボキシル基-COOHを0.8個以下、そして/またはヒドロキシル基-OHを1.2個以下有する化合物である、請求項6~8のいずれか1項に記載の吸収性物品。前記血液改質剤が、A2~4個のヒドロキシル基を有する化合物と、1個のカルボキシル基を有する化合物とのエステル、B2~4個のヒドロキシル基を有する化合物と、1個のヒドロキシル基を有する化合物とのエーテル、C2~4個のカルボキシル基を有する化合物と、1個のヒドロキシル基を有する化合物とのエステル、D炭化水素に、エーテル結合-O-、カルボニル結合-CO-、エステル結合-COO-、およびカーボネート結合-OCOO-から成る群から選択されるいずれか1つが挿入された化合物、EポリC26アルキレングリコール、またはそのエステルもしくはエーテル、あるいはF鎖状炭化水素、である、請求項6~9のいずれか1項に記載の吸収性物品。前記血液改質剤が、A1鎖状炭化水素テトラオールと脂肪酸とのエステル、A2鎖状炭化水素トリオールと脂肪酸とのエステル、A3鎖状炭化水素ジオールと脂肪酸とのエステル、B1鎖状炭化水素テトラオールと脂肪族1価アルコールとのエーテル、B2鎖状炭化水素トリオールと脂肪族1価アルコールとのエーテル、B3鎖状炭化水素ジオールと脂肪族1価アルコールとのエーテル、C14個のカルボキシル基を有する鎖状炭化水素テトラカルボン酸、ヒドロキシ酸、アルコキシ酸またはオキソ酸と、脂肪族1価アルコールとのエステル、C23個のカルボキシル基を有する鎖状炭化水素トリカルボン酸、ヒドロキシ酸、アルコキシ酸またはオキソ酸と、脂肪族1価アルコールとのエステル、C32個のカルボキシル基を有する鎖状炭化水素ジカルボン酸、ヒドロキシ酸、アルコキシ酸またはオキソ酸と、脂肪族1価アルコールとのエステル、D1脂肪族1価アルコールと脂肪族1価アルコールとのエーテル、D2ジアルキルケトン、D3脂肪酸と脂肪族1価アルコールとのエステル、D4ジアルキルカーボネート、E1ポリC26アルキレングリコール、E2ポリC26アルキレングリコールと脂肪酸とのエステル、E3ポリC26アルキレングリコールと脂肪族1価アルコールとのエーテル、E4ポリC26アルキレングリコールと、鎖状炭化水素テトラカルボン酸、鎖状炭化水素トリカルボン酸、または鎖状炭化水素ジカルボン酸とのエステル、E5ポリC26アルキレングリコールと、鎖状炭化水素テトラオール、鎖状炭化水素トリオール、または鎖状炭化水素ジオールとのエーテル、およびF1鎖状アルカンから成る群から選択される、請求項6~10のいずれか1項に記載の吸収性物品。前記血液改質剤が、2000以下の重量平均分子量を有する、請求項6~11のいずれか1項に記載の吸収性物品。吸収性物品に使用される液透過性のトップシートであって、前記トップシートは、並列に配置された複数の突条部と、隣接する該突条部の間に配置された底部とを備え、前記突条部は、前記突条部の延びる方向に並ぶ複数の凹部を有する頂部と、前記突条部の延びる方向に並ぶ複数の開口部を有する壁部とを含むトップシート。前記頂部と前記底部との間の厚さ方向の高さの差は、0.1mm以上、5mm以下である請求項13に記載のトップシート。前記壁部と前記底部とのなす角度は、90°よりも大きく、165°以下である請求項13または14に記載のトップシート。前記開口部の開口面積は、0.001mm2以上、1mm2以下である請求項13~15のいずれか1項に記載のトップシート。前記トップシートの開口率は、5以上、20以下である請求項13~16のいずれか1項に記載のトップシート。前記トップシートは、血液改質剤層をさらに有し、前記血液改質剤層の血液改質剤が、0~0.60のIOBと、45°C以下の融点と、25°Cの水100gに対する、0.05g以下の水溶解度とを有する請求項13~17のいずれか1項に記載のトップシート。前記血液改質剤が、i炭化水素、ii炭化水素のC-C単結合間に、少なくとも1つのカルボニル結合-CO-および/もしくは少なくとも1つのエーテル結合-O-が挿入された化合物、またはiii炭化水素のC-C単結合間に、少なくとも1つのカルボニル結合-CO-および/もしくは少なくとも1つのエーテル結合-O-が挿入され、かつ炭化水素上の少なくとも1つの水素原子が、カルボキシル基-COOHもしくはヒドロキシル基-OHで置換された化合物、であり、ここで、iiまたはiiiの化合物において、エーテル結合が2つ以上挿入されている場合には、エーテル結合同士は隣接していない、請求項18に記載のトップシート。前記血液改質剤が、i’炭化水素、ii’炭化水素のC-C単結合間に、少なくとも1つのカルボニル結合-CO-、少なくとも1つのエステル結合-COO-、少なくとも1つのカーボネート結合-OCOO-および/もしくは少なくとも1つのエーテル結合-O-が挿入された化合物、またはiii’炭化水素のC-C単結合間に、少なくとも1つのカルボニル結合-CO-、少なくとも1つのエステル結合-COO-、少なくとも1つのカーボネート結合-OCOO-および/もしくは少なくとも1つのエーテル結合-O-が挿入され、かつ炭化水素上の少なくとも1つの水素原子が、カルボキシル基-COOHもしくはヒドロキシル基-OHで置換された化合物、であり、ここで、ii’またはiii’の化合物において、2以上の結合が挿入されている場合には、各結合は隣接していない、請求項18または19に記載のトップシート。前記血液改質剤が、炭化水素中に、炭素原子10個当たり、カルボニル結合-CO-を1.8個以下、エステル結合-COO-を2個以下、カーボネート結合-OCOO-を1.5個以下、エーテル結合-O-を6個以下、カルボキシル基-COOHを0.8個以下、そして/またはヒドロキシル基-OHを1.2個以下有する化合物である、請求項18~20のいずれか1項に記載のトップシート。前記血液改質剤が、A2~4個のヒドロキシル基を有する化合物と、1個のカルボキシル基を有する化合物とのエステル、B2~4個のヒドロキシル基を有する化合物と、1個のヒドロキシル基を有する化合物とのエーテル、C2~4個のカルボキシル基を有する化合物と、1個のヒドロキシル基を有する化合物とのエステル、D炭化水素に、エーテル結合-O-、カルボニル結合-CO-、エステル結合-COO-、およびカーボネート結合-OCOO-から成る群から選択されるいずれか1つが挿入された化合物、EポリC26アルキレングリコール、またはそのエステルもしくはエーテル、あるいはF鎖状炭化水素、である、請求項18~21のいずれか1項に記載のトップシート。前記血液改質剤が、A1鎖状炭化水素テトラオールと脂肪酸とのエステル、A2鎖状炭化水素トリオールと脂肪酸とのエステル、A3鎖状炭化水素ジオールと脂肪酸とのエステル、B1鎖状炭化水素テトラオールと脂肪族1価アルコールとのエーテル、B2鎖状炭化水素トリオールと脂肪族1価アルコールとのエーテル、B3鎖状炭化水素ジオールと脂肪族1価アルコールとのエーテル、C14個のカルボキシル基を有する鎖状炭化水素テトラカルボン酸、ヒドロキシ酸、アルコキシ酸またはオキソ酸と、脂肪族1価アルコールとのエステル、C23個のカルボキシル基を有する鎖状炭化水素トリカルボン酸、ヒドロキシ酸、アルコキシ酸またはオキソ酸と、脂肪族1価アルコールとのエステル、C32個のカルボキシル基を有する鎖状炭化水素ジカルボン酸、ヒドロキシ酸、アルコキシ酸またはオキソ酸と、脂肪族1価アルコールとのエステル、D1脂肪族1価アルコールと脂肪族1価アルコールとのエーテル、D2ジアルキルケトン、D3脂肪酸と脂肪族1価アルコールとのエステル、D4ジアルキルカーボネート、E1ポリC26アルキレングリコール、E2ポリC26アルキレングリコールと脂肪酸とのエステル、E3ポリC26アルキレングリコールと脂肪族1価アルコールとのエーテル、E4ポリC26アルキレングリコールと、鎖状炭化水素テトラカルボン酸、鎖状炭化水素トリカルボン酸、または鎖状炭化水素ジカルボン酸とのエステル、E5ポリC26アルキレングリコールと、鎖状炭化水素テトラオール、鎖状炭化水素トリオール、または鎖状炭化水素ジオールとのエーテル、およびF1鎖状アルカンから成る群から選択される、請求項18~22のいずれか1項に記載のトップシート。前記血液改質剤が、2000以下の重量平均分子量を有する、請求項18~23のいずれか1項に記載のトップシート。吸収性物品に使用されるトップシートを製造する方法であって、樹脂フィルムを用意する工程と、格子状の凸部を有するロールと平滑な表面を有するロールとの間に前記樹脂フィルムを通過させることによって、前記樹脂フィルムに複数の凹部を形成する工程と、前記複数の凹部を形成した樹脂フィルムをギア延伸することによって、前記複数の凹部を形成した樹脂フィルムに、並列に配置された複数の突条部を形成する工程とを含み、前記突条部を形成する工程によって形成された前記突条部は、前記突条部の延びる方向に並ぶ複数の凹部を有する頂部と、前記突条部の延びる方向に並ぶ複数の開口部を有する壁部とを含むトップシートの製造方法。前記格子状の凸部を有するロールの格子状の凸部のピッチは、0.2mm以上、10mm以下である、請求項25に記載のトップシートの製造方法。前記突条部を形成する工程によって突条部が形成された樹脂フィルムに、血液改質剤を塗布する工程をさらに含み、前記血液改質剤が、0~0.60のIOBと、45°C以下の融点と、25°Cの水100gに対する、0.05g以下の水溶解度とを有する請求項25または26に記載のトップシートの製造方法。前記血液改質剤が、i炭化水素、ii炭化水素のC-C単結合間に、少なくとも1つのカルボニル結合-CO-および/もしくは少なくとも1つのエーテル結合-O-が挿入された化合物、またはiii炭化水素のC-C単結合間に、少なくとも1つのカルボニル結合-CO-および/もしくは少なくとも1つのエーテル結合-O-が挿入され、かつ炭化水素上の少なくとも1つの水素原子が、カルボキシル基-COOHもしくはヒドロキシル基-OHで置換された化合物、であり、ここで、iiまたはiiiの化合物において、エーテル結合が2つ以上挿入されている場合には、エーテル結合同士は隣接していない、請求項27に記載のトップシートの製造方法。前記血液改質剤が、i’炭化水素、ii’炭化水素のC-C単結合間に、少なくとも1つのカルボニル結合-CO-、少なくとも1つのエステル結合-COO-、少なくとも1つのカーボネート結合-OCOO-および/もしくは少なくとも1つのエーテル結合-O-が挿入された化合物、またはiii’炭化水素のC-C単結合間に、少なくとも1つのカルボニル結合-CO-、少なくとも1つのエステル結合-COO-、少なくとも1つのカーボネート結合-OCOO-および/もしくは少なくとも1つのエーテル結合-O-が挿入され、かつ炭化水素上の少なくとも1つの水素原子が、カルボキシル基-COOHもしくはヒドロキシル基-OHで置換された化合物、であり、ここで、ii’またはiii’の化合物において、2以上の結合が挿入されている場合には、各結合は隣接していない、請求項27または28に記載のトップシートの製造方法。前記血液改質剤が、炭化水素中に、炭素原子10個当たり、カルボニル結合-CO-を1.8個以下、エステル結合-COO-を2個以下、カーボネート結合-OCOO-を1.5個以下、エーテル結合-O-を6個以下、カルボキシル基-COOHを0.8個以下、そして/またはヒドロキシル基-OHを1.2個以下有する化合物である、請求項27~29のいずれか1項に記載のトップシートの製造方法。前記血液改質剤が、A2~4個のヒドロキシル基を有する化合物と、1個のカルボキシル基を有する化合物とのエステル、B2~4個のヒドロキシル基を有する化合物と、1個のヒドロキシル基を有する化合物とのエーテル、C2~4個のカルボキシル基を有する化合物と、1個のヒドロキシル基を有する化合物とのエステル、D炭化水素に、エーテル結合-O-、カルボニル結合-CO-、エステル結合-COO-、およびカーボネート結合-OCOO-から成る群から選択されるいずれか1つが挿入された化合物、EポリC26アルキレングリコール、またはそのエステルもしくはエーテル、あるいはF鎖状炭化水素、である、請求項27~30のいずれか1項に記載のトップシートの製造方法。前記血液改質剤が、A1鎖状炭化水素テトラオールと脂肪酸とのエステル、A2鎖状炭化水素トリオールと脂肪酸とのエステル、A3鎖状炭化水素ジオールと脂肪酸とのエステル、B1鎖状炭化水素テトラオールと脂肪族1価アルコールとのエーテル、B2鎖状炭化水素トリオールと脂肪族1価アルコールとのエーテル、B3鎖状炭化水素ジオールと脂肪族1価アルコールとのエーテル、C14個のカルボキシル基を有する鎖状炭化水素テトラカルボン酸、ヒドロキシ酸、アルコキシ酸またはオキソ酸と、脂肪族1価アルコールとのエステル、C23個のカルボキシル基を有する鎖状炭化水素トリカルボン酸、ヒドロキシ酸、アルコキシ酸またはオキソ酸と、脂肪族1価アルコールとのエステル、C32個のカルボキシル基を有する鎖状炭化水素ジカルボン酸、ヒドロキシ酸、アルコキシ酸またはオキソ酸と、脂肪族1価アルコールとのエステル、D1脂肪族1価アルコールと脂肪族1価アルコールとのエーテル、D2ジアルキルケトン、D3脂肪酸と脂肪族1価アルコールとのエステル、D4ジアルキルカーボネート、E1ポリC26アルキレングリコール、E2ポリC26アルキレングリコールと脂肪酸とのエステル、E3ポリC26アルキレングリコールと脂肪族1価アルコールとのエーテル、E4ポリC26アルキレングリコールと、鎖状炭化水素テトラカルボン酸、鎖状炭化水素トリカルボン酸、または鎖状炭化水素ジカルボン酸とのエステル、E5ポリC26アルキレングリコールと、鎖状炭化水素テトラオール、鎖状炭化水素トリオール、または鎖状炭化水素ジオールとのエーテル、およびF1鎖状アルカンから成る群から選択される、請求項27~31のいずれか1項に記載のトップシートの製造方法。前記血液改質剤が、2000以下の重量平均分子量を有する、請求項27~32のいずれか1項に記載のトップシートの製造方法。しかしながら、特許文献1に記載されているような従来の表面材では、凸部の頂部が着用者の肌に張り付く場合がある。このため、衛生用品使用中に着用者は違和感やかゆみなどを感じたり、かぶれなどの肌トラブルが着用者に発生したりする場合がある。本発明は、トップシートの突条部の頂部が着用者の肌に張り付くことを抑制することができる吸収性物品、その吸収性物品のトップシートおよびそのトップシートの製造方法を提供することを目的とする。本発明は、上記課題を解決するため、以下の構成を採用した。すなわち、本発明は、肌側に設けられた液透過性のトップシートと、着衣側に設けられた液不透過性のバックシートと、トップシートとバックシートとの間に設けられた液保持性の吸収体とを備えた吸収性物品であって、トップシートは、並列に配置された複数の突条部と、隣接する突条部の間に配置された底部とを備え、突条部は、突条部の延びる方向に並ぶ複数の凹部を有する頂部と、突条部の延びる方向に並ぶ複数の開口部を有する壁部とを含む。また、本発明は、吸収性物品に使用される液透過性のトップシートであって、トップシートは、並列に配置された複数の突条部と、隣接する突条部の間に配置された底部とを備え、突条部は、突条部の延びる方向に並ぶ複数の凹部を有する頂部と、突条部の延びる方向に並ぶ複数の開口部を有する壁部とを含む。さらに、本発明は、吸収性物品に使用されるトップシートを製造する方法であって、樹脂フィルムを用意する工程と、格子状の凸部を有するロールと平滑な表面を有するロールとの間に樹脂フィルムを通過させることによって、樹脂フィルムに複数の凹部を形成する工程と、複数の凹部を形成した樹脂フィルムをギア延伸することによって、複数の凹部を形成した樹脂フィルムに、並列に配置された複数の突条部を形成する工程とを含み、突条部を形成する工程によって形成された突条部は、突条部の延びる方向に並ぶ複数の凹部を有する頂部と、突条部の延びる方向に並ぶ複数の開口部を有する壁部とを含む。本発明によれば、トップシートの突条部の頂部が着用者の肌に張り付くことを抑制することができる。以下、図面を参照して、本発明を説明するが、本発明は図面に記載されたものに限定されるものではない。図1は本発明の一実施形態の吸収性物品の部分破断平面図であり、図2は図1のA-A線断面を示す模式断面図である。吸収性物品1は、肌側に設けられた液透過性のトップシート2と、着衣側に設けられた液不透過性のバックシート3と、トップシート2とバックシート3との間に設けられた液保持性の吸収体4とを備える。バックシート3は、幅方向に延出して、一対のウイング部5を形成する。ウイング部5の着衣側に、粘着部6が設けられている。なお、図1において、吸収性物品1の幅方向はX軸方向であり、長手方向はY軸方向である。また、吸収性物品1の平面方向は、XY方向である。トップシート2は、着用者から排出された尿、経血などの体液を、吸収体4へ移動させる。トップシート2の少なくとも一部は液透過性を有し、体液を透過するための多数の開口部が形成された樹脂フィルムで作製される。トップシート2として使用される樹脂フィルムは、オレフィンとアクリル酸エステル、酢酸ビニルなどの他モノマーとの共重合体、ポリオレフィン、ポリエステル、ポリプロピレン、ポリエチレン、ポリエチレンテレフタレート、ポリアミド、酢酸セルロースなどから作製される。柔軟性が高く肌に対する刺激が少ない点から、トップシート2として使用される樹脂フィルムは、オレフィンと他モノマーとの共重合体、またはポリオレフィンがとくに好ましい。トップシート2の坪量は、好ましくは1gm2以上、40gm2以下であり、より好ましくは10gm2以上、35gm2以下である。また、トップシート2の厚さは、好ましくは0.01mm以上、0.4mm以下であり、より好ましくは0.1mm以上、0.35mm以下である。トップシート2の厚さが0.01mm未満の場合には、トップシート2の後述の隠ぺい性が小さくなりすぎてしまう場合があり、トップシート2の厚さが0.4mmを超える場合には、トップシート2の剛性が高くなり、着用者の肌に対するトップシート2の刺激が強くなりすぎてしまう場合がある。トップシート2は、吸収体4に吸収された体液が外部から見えないようにするため、隠ぺい性を有する。トップシート2の隠ぺい性は、酸化チタンなどのフィラーを樹脂に混ぜることによって生ずる。フィラーが酸化チタンの場合、酸化チタンの含有量は、樹脂フィルムの重量に対して、好ましくは1以上、50以下であり、より好ましくは3以上、15以下である。酸化チタンの含有量が樹脂フィルムの重量に対して1未満であると、トップシート2における吸収体4に吸収された体液を隠ぺいする効果が小さすぎてしまう場合がある。酸化チタンの含有量が樹脂フィルムの重量に対して50を超えると、酸化チタンを含有した樹脂のシート成形が困難になる場合がある。トップシート2は、着用者の肌とトップシート2との間の接触面積を小さくしてトップシート2の肌触りを良好にするために、幅方向の断面が略波状になるように曲げられている。なお、トップシート2は、長手方向の断面が略波状になるように曲げられていてもよい。図3を参照して、トップシート2をさらに詳細に説明する。幅方向の断面が略波状になるように曲げられたトップシート2は、長手方向に延びる突条部21と隣接する突条部21の間に配置された底部22とを有する。なお、突条部21が延びる方向は、長手方向に限定されない。突条部21は、着用者の肌に接する頂部23と側面の壁部24とを有する。突条部21の厚さ方向の高さ、すなわち、頂部23と底部22との間の厚さ方向の高さの差は、好ましくは0.1mm以上、5mm以下である。頂部23と底部22との間の厚さ方向の高さの差が0.1mm未満である場合は、吸収体4に一旦吸収された体液がトップシート2の後述の開口部25を通って逆戻りする場合がある。頂部23と底部22との間の厚さ方向の高さの差が5mmより大きい場合は、着用者が吸収性物品1を着用したとき、突条部21が倒れてしまう場合がある。壁部24は、底部22に対して垂直ではなく、傾斜していることが好ましい。すなわち、底部22と壁部24とのなす角度は、好ましくは90°よりも大きい。しかし、底部22と壁部24とのなす角度は、好ましくは165°以下である。底部22と壁部24とのなす角度を90°以下にするには、樹脂フィルムを大きく塑性変形させなければならないので、底部22と壁部24とのなす角度が90°以下の場合、トップシート2の強度が非常に弱くなる場合がある。底部22と壁部24とのなす角度が165°より大きい場合、吸収体4に一旦吸収された体液がトップシート2の後述の開口部25を通って逆戻りしたり、後述の開口部25を通して吸収体4に吸収された体液が見えるようになり、トップシート2の隠ぺい性が小さくなったりする場合がある。トップシート2の壁部24は、突条部21の延びる方向長手方向に並ぶ複数の開口部25を有する。開口部25はトップシート2を貫通する穴であり、着用者の体液は、開口部25を通って吸収体4に吸収される。1つの開口部25の開口面積は、好ましくは0.001mm2以上、1mm2以下であり、より好ましくは0.01mm2以上、0.1mm2以下である。1つの開口部25の開口面積が0.001mm2よりも小さいと、着用者の体液は、開口部25を通らなくなる場合があり、1つの開口部25の開口面積が1mm2よりも大きいと、吸収体4に一旦吸収された体液がトップシート2の開口部25を通って逆戻りしたり、開口部25を通して吸収体4に吸収された体液が見えるようになり、トップシート2の隠ぺい性が小さくなったりする場合がある。トップシート2の面積に対する総開口面積の割合、すなわち、トップシート2の開口率は、好ましくは5以上、20以下である。トップシート2の開口率が5よりも小さい場合、トップシート2における体液の透過性が悪くなる場合があり、トップシート2の開口率が20よりも大きい場合、吸収体4に一旦吸収された体液がトップシート2の開口部25を通って逆戻りしたり、開口部25を通して吸収体4に吸収された体液が見えるようになり、トップシート2の隠ぺい性が小さくなったりする場合がある。開口部25は、頂部23付近から底部22付近にわたって形成されている。このため、一度の多量の体液が着用者から排出された場合でも、吸収性物品1は、その体液を吸収することができるので、吸収性物品1からの体液の漏れを抑制できる。トップシート2の頂部23は、突条部21の延びる方向長手方向に並ぶ複数の凹部26を有する。凹部26の平面方向の形状は、たとえば、菱形であり、この菱形の一辺の長さは、たとえば0.15mmであり、隣接する2つの凹部26間距離は、たとえば0.34mmである。なお、凹部26の平面方向の形状は、菱形に限定されず、正方形、矩形形状、三角形、円形、星形、線状直線状などの形状でもよい。また、凹部26の大きさも0.15mm×0.15mmに限定されず、隣接する2つの凹部26間距離も0.34mmに限定されない。凹部26の深さは、着用者の肌がトップシート2の頂部23に接したとき、着用者の肌が凹部26の底に接しないような深さであればとくに限定されない。トップシート2の底部22にも突条部21の延びる方向長手方向に並ぶ複数の凹部26があるが、なくてもよい。頂部23に設けられた凹部26によって、着用者の肌と直接接触する頂部23の接触面積が低減するため、着用時の吸収性物品1の肌への張り付きが抑制され、着用者が違和感やかゆみなどを感じたり、かぶれなどの肌トラブルが着用者に発生したりすることが抑制される。トップシート2の表面に血液改質剤を塗布して、トップシート2の肌側の表面に血液改質剤層27を形成してもよい。この血液改質剤層27によって、トップシート2の表面に、着用者の体液、とくに粘度の高い経血が残るのを抑制することができる。血液改質剤層27の血液改質剤は、0~0.60のIOBと、45°C以下の融点と、25°Cにおける、0.05g以下の水溶解度を有する。IOBInorganicOrganicBalanceは、親水性および親油性のバランスを示す指標であり、本明細書では、小田らによる次式:IOB=無機性値/有機性値により算出される値を意味する。上記無機性値と、有機性値とは、藤田穆有機化合物の予測と有機概念図化学の領域Vol.11,No.101957p.719-725に記載される有機概念図に基づく。藤田氏による、主要な基の有機性値および無機性値を、以下の表1にまとめる。たとえば、炭素数14のテトラデカン酸と、炭素数12のドデシルアルコールとのエステルの場合には、有機性値が520CH2,20×26個、無機性値が60-COOR,60×1個となるため、IOB=0.12となる。上記血液改質剤において、IOBは、約0~約0.60であり、約0~約0.50であることが好ましく、約0~約0.40であることがより好ましく、そして約0~約0.30であることがさらに好ましい。IOBが低いほど、有機性が高く、血球との親和性が高くなると考えられるからである。本明細書において、融点は、示差走査熱量分析計において、昇温速度10°C/分で測定した場合の、固形状から液状に変化する際の吸熱ピークのピークトップ温度を意味する。上記融点は、たとえば、島津製作所社製のDSC-60型DSC測定装置を用い、昇温速度10°C/分で測定することができる。上記血液改質剤は、約45°C以下の融点を有すれば、室温で液体であっても、または固体であってもよい、すなわち、融点が約25°C以上でも、または約25°C未満でもよく、そしてたとえば、約-5°C、約-20°C等の融点を有することができる。上記血液改質剤の融点が約45°C以下である根拠は、後述する。上記血液改質剤は、その融点に下限は存在しないが、その蒸気圧が低いことが好ましい。上記血液改質剤の蒸気圧は、1気圧および25°Cで約0.01Pa以下であることが好ましく、約0.001Pa以下であることがより好ましく、そして約0.0001Pa以下であることがさらに好ましい。本開示の吸収性物品が、人体に接して用いられることを考慮すると、上記蒸気圧は、1気圧および40°Cで約0.01Pa以下であることが好ましく、約0.001Pa以下であることがより好ましく、そして約0.0001Pa以下であることがさらに好ましい。蒸気圧が高いと、保存中に気化し、血液改質剤の量の減少、着用時の臭気等の問題が発生する場合があるからである。また、血液改質剤の融点を、気候、着用時間の長さ等に応じて、使い分けることができる。たとえば、平均気温が10°C以下の地域では、約10°C以下の融点を有する血液改質剤を採用することにより、経血が排泄された後、周囲温度によって冷却された場合であっても、血液改質剤が、安定して血液を改質することができると考えられる。また、吸収性物品が長時間にわたって使用される場合には、血液改質剤の融点は、45°C以下の範囲で高い方が好ましい。汗、着用時の摩擦等の影響を受けにくく、長時間着用した場合であっても、血液改質剤が移動しにくいからである。上記水溶解度は、25°Cにおいて、100gの脱イオン水に、0.05gの試料を添加して24時間静置し、24時間後に、必要に応じて軽く攪拌し、試料が溶解したか否かにより、0.05g以下の水溶解度を有するか否か判断することができる。なお、本明細書では、水溶解度に関して、溶解には、試料が脱イオン水に完全に溶解し、均一混合物を形成した場合と、試料が完全にエマルション化した場合とが含まれる。なお、完全とは、脱イオン水に、試料の塊が存在しないことを意味する。当技術分野では、血液の表面張力等を変化させ、血液を迅速に吸収することを目的として、トップシートの表面を、界面活性剤でコーティングすることが行われている。しかし、界面活性剤は、一般に水溶解度が高いため、界面活性剤がコーティングされたトップシートは、血液中の親水性成分血漿等となじみがよく、むしろ血液をトップシートに残存させるようにはたらく傾向がある。上記血液改質剤は、水溶解度が低いため、従来公知の界面活性剤と異なり、血液をトップシートに残存させず、迅速に吸収体に移行させることができると考えられる。本明細書において、25°Cにおける、100gの水に対する溶解度を、単に、水溶解度と称する場合がある。上記血液改質剤は、約0gの水溶解度を有することができる。したがって、上記血液改質剤において、上記水溶解度の下限は、約0gである。上記血液改質剤の例として、以下の構造を有する化合物が挙げられる。i炭化水素、ii炭化水素のC-C単結合間に、少なくとも1つのカルボニル結合-CO-および/もしくは少なくとも1つのエーテル結合-O-が挿入された化合物、またはiii炭化水素のC-C単結合間に、少なくとも1つのカルボニル結合-CO-および/もしくは少なくとも1つのエーテル結合-O-が挿入され、かつ炭化水素上の少なくとも1つの水素原子が、カルボキシル基-COOHもしくはヒドロキシル基-OHで置換された化合物。本明細書において、炭化水素は、炭素と水素とから成る化合物を意味し、鎖状炭化水素、たとえば、パラフィン系炭化水素二重結合および三重結合を含まない、アルカンとも称される、オレフィン系炭化水素二重結合を1つ含む、アルケンとも称される、アセチレン系炭化水素三重結合を1つ含む、アルキンとも称される、および二重結合および三重結合から成る群から選択される結合を2つ以上含む炭化水素、並びに環状炭化水素、たとえば、芳香族炭化水素、脂環式炭化水素が挙げられる。上記炭化水素としては、鎖状炭化水素および脂環式炭化水素であることが好ましく、鎖状炭化水素であることがより好ましく、パラフィン系炭化水素、オレフィン系炭化水素、および二重結合を2つ以上含む炭化水素三重結合を含まないであることがさらに好ましく、そしてパラフィン系炭化水素であることが最も好ましい。上記鎖状炭化水素には、直鎖状炭化水素および分岐鎖状炭化水素が含まれる。上記iiおよびiiiの化合物において、エーテル結合-O-が2つ以上挿入されている場合には、エーテル結合-O-同士は隣接していない。したがって、上記iiおよびiiiの化合物には、エーテル結合が連続する化合物いわゆる、過酸化物は含まれない。また、上記iiiの化合物では、炭化水素上の少なくとも1つの水素原子が、カルボキシル基-COOHで置換された化合物よりも、炭化水素上の少なくとも1つの水素原子が、ヒドロキシル基-OHで置換された化合物の方が好ましい。表1に示すように、カルボキシル基は、経血中の金属等と結合し、無機性値が150から、400以上へと大幅に上昇するため、カルボキシル基を有する血液改質剤は、使用時にIOBの値が約0.6を上回り、血球との親和性が低下する可能性があるからである。上記血液改質剤は、好ましくは、以下の構造を有する化合物であることができる。i’炭化水素、ii’炭化水素のC-C単結合間に、少なくとも1つのカルボニル結合-CO-、少なくとも1つのエステル結合-COO-、少なくとも1つのカーボネート結合-OCOO-および/もしくは少なくとも1つのエーテル結合-O-が挿入された化合物、またはiii’炭化水素のC-C単結合間に、少なくとも1つのカルボニル結合-CO-、少なくとも1つのエステル結合-COO-、少なくとも1つのカーボネート結合-OCOO-および/もしくは少なくとも1つのエーテル結合-O-が挿入され、かつ炭化水素上の少なくとも1つの水素原子が、カルボキシル基-COOHもしくはヒドロキシル基-OHで置換された化合物。上記ii’およびiii’の化合物において、2以上の結合が挿入されている場合、すなわち、カルボニル結合-CO-、エステル結合-COO-、カーボネート結合-OCOO-およびエーテル結合-O-から選択される2以上の結合が挿入されている場合には、各結合は隣接しておらず、各結合の間には、少なくとも、炭素原子が1つ介在する。上記血液改質剤は、さらに好ましくは、炭化水素中に、炭素原子10個当たり、カルボニル結合-CO-を約1.8個以下、エステル結合-COO-を2個以下、カーボネート結合-OCOO-を約1.5個以下、エーテル結合-O-を約6個以下、カルボキシル基-COOHを約0.8個以下、そして/またはヒドロキシル基-OHを約1.2個以下有する化合物であることができる。上記血液改質剤は、さらに好ましくは、A2~4個のヒドロキシル基を有する化合物と、1個のカルボキシル基を有する化合物とのエステル、B2~4個のヒドロキシル基を有する化合物と、1個のヒドロキシル基を有する化合物とのエーテル、C2~4個のカルボキシル基を有する化合物と、1個のヒドロキシル基を有する化合物とのエステル、D炭化水素に、カルボニル結合-CO-、エステル結合-COO-、カーボネート結合-OCOO-およびエーテル結合-O-から成る群から選択されるいずれか1つが挿入された化合物、EポリC36アルキレングリコール、またはそのアルキルエステルもしくはアルキルエーテル、あるいはF鎖状炭化水素、であることができる。以下、A~Fについて詳細に説明する。[A2~4個のヒドロキシル基を有する化合物と、1個のカルボキシル基を有する化合物とのエステル]A2~4個のヒドロキシル基を有する化合物と、1個のカルボキシル基を有する化合物とのエステル以下、化合物Aと称する場合があるには、4個、3個、または2個のヒドロキシル基を有する化合物と、1個のカルボキシル基を有する化合物とのエステルが含まれ、上述のIOB、融点および水溶解度を有する範囲にある限り、全てのヒドロキシル基がエステル化されていなくともよい。上記2~4個のヒドロキシル基を有する化合物としては、たとえば、鎖状炭化水素テトラオール、たとえば、アルカンテトラオール、たとえば、ペンタエリトリトール、鎖状炭化水素トリオール、たとえば、アルカントリオール、たとえば、グリセリン、および鎖状炭化水素ジオール、たとえば、アルカンジオール、たとえば、グリコールが挙げられる。上記1個のカルボキシル基を有する化合物としては、たとえば、炭化水素上の1つの水素原子が、1つのカルボキシル基-COOHで置換された化合物、たとえば、脂肪酸が挙げられる。化合物Aとしては、たとえば、A1鎖状炭化水素テトラオールと脂肪酸とのエステル、A2鎖状炭化水素トリオールと脂肪酸とのエステル、およびA3鎖状炭化水素ジオールと脂肪酸とのエステルが挙げられる。[A1鎖状炭化水素テトラオールと脂肪酸とのエステル]上記鎖状炭化水素テトラオールと脂肪酸とのエステルとしては、たとえば、次の式1:のペンタエリトリトールと脂肪酸とのテトラエステル、次の式2:のペンタエリトリトールと脂肪酸とのトリエステル、次の式3:のペンタエリトリトールと脂肪酸とのジエステル、次の式4:のペンタエリトリトールと脂肪酸とのモノエステルが挙げられる。式中、R1~R4は、それぞれ、鎖状炭化水素である上記ペンタエリトリトールと脂肪酸とのエステルを構成する脂肪酸R1COOH、R2COOH,R3COOH,およびR4COOHとしては、ペンタエリトリトールと脂肪酸とのエステルが、上記IOB、融点および水溶解度の要件を満たすものであれば、特に制限されないが、たとえば、飽和脂肪酸、たとえば、C2~C30の飽和脂肪酸、たとえば、酢酸C2C2は、炭素数を示し、R1C、R2C,R3CまたはR4Cの炭素数に相当する、以下同じ、プロパン酸C3、ブタン酸C4およびその異性体、たとえば、2-メチルプロパン酸C4、ペンタン酸C5およびその異性体、たとえば、2-メチルブタン酸C5、2,2-ジメチルプロパン酸C5、ヘキサン酸C6、ヘプタン酸C7、オクタン酸C8およびその異性体、たとえば、2-エチルヘキサン酸C8、ノナン酸C9、デカン酸C10、ドデカン酸C12、テトラデカン酸C14、ヘキサデカン酸C16、ヘプタデカン酸C17、オクタデカン酸C18、エイコサン酸C20、ドコサン酸C22、テトラコサン酸C24、ヘキサコサン酸C26、オクタコサン酸C28、トリアコンタン酸C30等、並びにこれらの異性体上述のものを除くが挙げられる。上記脂肪酸はまた、不飽和脂肪酸であることができる。上記不飽和脂肪酸としては、たとえば、C3~C20の不飽和脂肪酸、たとえば、モノ不飽和脂肪酸、たとえば、クロトン酸C4、ミリストレイン酸C14、パルミトレイン酸C16、オレイン酸C18、エライジン酸C18、バクセン酸C18、ガドレイン酸C20、エイコセン酸C20等、ジ不飽和脂肪酸、たとえば、リノール酸C18、エイコサジエン酸C20等、トリ不飽和脂肪酸、たとえば、リノレン酸、たとえば、αリノレン酸C18およびγリノレン酸C18、ピノレン酸C18、エレオステアリン酸、たとえば、αエレオステアリン酸C18およびβエレオステアリン酸C18、ミード酸C20、ジホモγリノレン酸C20、エイコサトリエン酸C20等、テトラ不飽和脂肪酸、たとえば、ステアリドン酸C20、アラキドン酸C20、エイコサテトラエン酸C20等、ペンタ不飽和脂肪酸、たとえば、ボセオペンタエン酸C18、エイコサペンタエン酸C20等、並びにこれらの部分水素付加物が挙げられる。上記ペンタエリトリトールと脂肪酸とのエステルとしては、酸化等により変性する可能性を考慮すると、飽和脂肪酸に由来する、ペンタエリトリトールと脂肪酸とのエステル、すなわち、ペンタエリトリトールと飽和脂肪酸とのエステルであることが好ましい。また、上記ペンタエリトリトールと脂肪酸とのエステルとしては、IOBを小さくし、より疎水性とするために、ジエステル、トリエステルまたはテトラエステルであることが好ましく、トリエステルまたはテトラエステルであることがより好ましく、そしてテトラエステルであることが最も好ましい。上記ペンタエリトリトールと脂肪酸とのテトラエステルでは、ペンタエリトリトールと脂肪酸とのテトラエステルを構成する脂肪酸の炭素数の合計、すなわち、上記式1において、R1C、R2C、R3CおよびR4C部分の炭素数の合計が15の場合にIOBが0.60となる。したがって、上記ペンタエリトリトールと脂肪酸とのテトラエステルでは、上記炭素数の合計が約15以上である場合に、IOBが約0~約0.6の要件を満たす。上記ペンタエリトリトールと脂肪酸とのテトラエステルでは、たとえば、ペンタエリトリトールと、ヘキサン酸C6、ヘプタン酸C7、オクタン酸C8、たとえば、2-エチルヘキサン酸C8、ノナン酸C9、デカン酸C10および/またはドデカン酸C12とのテトラエステルが挙げられる。上記ペンタエリトリトールと脂肪酸とのトリエステルでは、ペンタエリトリトールと脂肪酸とのトリエステルを構成する脂肪酸の炭素数の合計、すなわち、上記式2において、R1C、R2CおよびR3C部分の炭素数の合計が19の場合にIOBが0.58となる。したがって、上記ペンタエリトリトールと脂肪酸とのトリエステルでは、脂肪酸の炭素数の合計が約19以上である場合に、IOBが約0~約0.6の要件を満たす。上記ペンタエリトリトールと脂肪酸とのジエステルでは、ペンタエリトリトールと脂肪酸とのジエステルを構成する脂肪酸の炭素数の合計、すなわち、上記式3において、R1CおよびR2C部分の炭素数の合計が22の場合にIOBが0.59となる。したがって、上記ペンタエリトリトールと脂肪酸とのジエステルでは、脂肪酸の炭素数の合計が約22以上である場合に、IOBが約0~約0.6の要件を満たす。上記ペンタエリトリトールと脂肪酸とのモノエステルでは、ペンタエリトリトールと脂肪酸とのモノエステルを構成する脂肪酸の炭素数、すなわち、上記式4において、R1C部分の炭素数が25の場合にIOBが0.60となる。したがって、上記ペンタエリトリトールと脂肪酸とのモノエステルでは、脂肪酸の炭素数が約25以上である場合に、IOBが約0~約0.6の要件を満たす。なお、上記計算に当たっては、二重結合、三重結合、iso分岐、およびtert分岐の影響は、考慮していない。上記ペンタエリトリトールと脂肪酸とのエステルの市販品としては、ユニスターH-408BRS、H-2408BRS-22混合品等以上、日油株式会社製が挙げられる。[A2鎖状炭化水素トリオールと脂肪酸とのエステル]上記鎖状炭化水素トリオールと脂肪酸とのエステルとしては、たとえば、次の式5:のグリセリンと脂肪酸とのトリエステル、次の式6:のグリセリンと脂肪酸とのジエステル、および次の式7:式中、R5~R7は、それぞれ、鎖状炭化水素であるのグリセリンと脂肪酸とのモノエステルが挙げられる。上記グリセリンと脂肪酸とのエステルを構成する脂肪酸R5COOH、R6COOHおよびR7COOHとしては、グリセリンと脂肪酸とのエステルが、上記IOB、融点および水溶解度の要件を満たすものであれば、特に制限されず、たとえば、A1鎖状炭化水素テトラオールと脂肪酸とのエステルにおいて列挙される脂肪酸、すなわち、飽和脂肪酸および不飽和脂肪酸が挙げられ、酸化等により変性する可能性を考慮すると、飽和脂肪酸に由来する、グリセリンと脂肪酸とのエステル、すなわち、グリセリンと飽和脂肪酸とのエステルであることが好ましい。また、上記グリセリンと脂肪酸とのエステルとしては、IOBを小さくし、より疎水性とするために、ジエステルまたはトリエステルであることが好ましく、そしてトリエステルであることがより好ましい。上記グリセリンと脂肪酸とのトリエステルは、トリグリセリドとも称され、たとえば、グリセリンとオクタン酸C8とのトリエステル、グリセリンとデカン酸C10とのトリエステル、グリセリンとドデカン酸C12とのトリエステル、およびグリセリンと、2種または3種の脂肪酸とのトリエステル、並びにこれらの混合物が挙げられる。上記グリセリンと、2種以上の脂肪酸とのトリエステルとしては、たとえば、グリセリンと、オクタン酸C8およびデカン酸C10とのトリエステル、グリセリンと、オクタン酸C8、デカン酸C10およびドデカン酸C12とのトリエステル、グリセリンと、オクタン酸C8、デカン酸C10、ドデカン酸C12、テトラデカン酸C14、ヘキサデカン酸C16およびオクタデカン酸C18とのトリエステル等が挙げられる。上記グリセリンと脂肪酸とのトリエステルとしては、融点を約45°C以下とするために、グリセリンと脂肪酸とのトリエステルを構成する脂肪酸の炭素数の合計、すなわち、式5において、R5C、R6CおよびR7C部分の炭素数の合計が、約40以下であることが好ましい。また、上記グリセリンと脂肪酸とのトリエステルでは、グリセリンと脂肪酸とのトリエステルを構成する脂肪酸の炭素数の合計、すなわち、式5において、R5C、R6CおよびR7C部分の炭素数の合計が12の場合にIOBが0.60となる。したがって、上記グリセリンと脂肪酸とのトリエステルでは、脂肪酸の炭素数の合計が約12以上である場合に、IOBが約0~約0.6の要件を満たす。上記グリセリンと脂肪酸とのトリエステルは、いわゆる、脂肪であり、人体を構成しうる成分であるため、安全性の観点から好ましい。上記グリセリンと脂肪酸とのトリエステルの市販品としては、トリヤシ油脂肪酸グリセリド、NA36、パナセート800、パナセート800Bおよびパナセート810S、並びにトリC2L油脂肪酸グリセリドおよびトリCL油脂肪酸グリセリド以上、日油株式会社製等が挙げられる。上記グリセリンと脂肪酸とのジエステルは、ジグリセリドとも称され、たとえば、グリセリンとデカン酸C10とのジエステル、グリセリンとドデカン酸C12とのジエステル、グリセリンとヘキサデカン酸C16とのジエステル、およびグリセリンと、2種の脂肪酸とのジエステル、並びにこれらの混合物が挙げられる。上記グリセリンと脂肪酸とのジエステルでは、グリセリンと脂肪酸とのジエステルを構成する脂肪酸の炭素数の合計、すなわち、式6において、R5CおよびR6C部分の炭素数の合計が16の場合にIOBが0.58となる。したがって、上記グリセリンと脂肪酸とのジエステルでは、脂肪酸の炭素数の合計が約16以上である場合に、IOBが約0~約0.6の要件を満たす。上記グリセリンと脂肪酸とのモノエステルは、モノグリセリドとも称され、たとえば、グリセリンのオクタデカン酸C18モノエステル、グリセリンのドコサン酸C22モノエステル等が挙げられる。上記グリセリンと脂肪酸とのモノエステルでは、グリセリンと脂肪酸とのモノエステルを構成する脂肪酸の炭素数、すなわち、式7において、R5C部分の炭素数が19の場合にIOBが0.59となる。したがって、上記グリセリンと脂肪酸とのモノエステルでは、脂肪酸の炭素数が約19以上である場合に、IOBが約0~約0.6の要件を満たす。[A3鎖状炭化水素ジオールと脂肪酸とのエステル]上記鎖状炭化水素ジオールと脂肪酸とのエステルとしては、たとえば、C2~C6の鎖状炭化水素ジオール、たとえば、C2~C6のグリコール、たとえば、エチレングリコール、プロピレングリコール、ブチレングリコール、ペンチレングリコールまたはヘキシレングリコールと、脂肪酸とのモノエステルまたはジエステルが挙げられる。具体的には、上記鎖状炭化水素ジオールと脂肪酸とのエステルとしては、たとえば、次の式8:R8COOCkH2kOCOR98式中、kは、2~6の整数であり、そしてR8およびR9は、それぞれ、鎖状炭化水素であるのC2~C6グリコールと脂肪酸とのジエステル、および次の式9:R8COOCkH2kOH9式中、kは、2~6の整数であり、そしてR8は、鎖状炭化水素であるのC2~C6グリコールと脂肪酸とのモノエステルが挙げられる。上記C2~C6グリコールと脂肪酸とのエステルにおいて、エステル化すべき脂肪酸式8および式9において、R8COOHおよびR9COOHに相当するとしては、C2~C6グリコールと脂肪酸とのエステルが、上記IOB、融点および水溶解度の要件を満たすものであれば、特に制限されず、たとえば、A1鎖状炭化水素テトラオールと脂肪酸とのエステルにおいて列挙されている脂肪酸、すなわち、飽和脂肪酸および不飽和脂肪酸が挙げられ、酸化等により変性する可能性を考慮すると、飽和脂肪酸が好ましい。式8に示されるブチレングリコールk=4と脂肪酸とのジエステルでは、R8CおよびR9C部分の炭素数の合計が6の場合に、IOBが、0.6となる。したがって、式8に示されるブチレングリコールk=4と脂肪酸とのジエステルでは、上記炭素数の合計が約6以上の場合に、IOBが約0~約0.6の要件を満たす。また、式9に示されるエチレングリコールk=2と脂肪酸とのモノエステルでは、R8C部分の炭素数が12の場合に、IOBが0.57となる。したがって、式9に示されるエチレングリコールk=2と脂肪酸とのモノエステルでは、脂肪酸の炭素数が約12以上である場合に、IOBが約0~約0.6の要件を満たす。上記C2~C6グリコールと脂肪酸とのエステルとしては、酸化等により変性する可能性を考慮すると、飽和脂肪酸に由来する、C2~C6グリコールと脂肪酸とのエステル、すわなち、C2~C6グリコールと飽和脂肪酸とのエステルであることが好ましい。また、上記C2~C6グリコールと脂肪酸とのエステルとしては、IOBを小さくし、より疎水性とするために、炭素数の大きいグリコールに由来する、グリコールと脂肪酸とのエステル、たとえば、ブチレングリコール、ペンチレングリコールまたはヘキシレングリコールに由来するグリコールと脂肪酸とのエステルであることが好ましい。さらに、上記C2~C6グリコールと脂肪酸とのエステルとしては、IOBを小さくし、より疎水性とするために、ジエステルであることが好ましい。上記C2~C6グリコールと脂肪酸とのエステルの市販品としては、たとえば、コムポールBL、コムポールBS以上、日油株式会社製等が挙げられる。[B2~4個のヒドロキシル基を有する化合物と、1個のヒドロキシル基を有する化合物とのエーテル]B2~4個のヒドロキシル基を有する化合物と、1個のヒドロキシル基を有する化合物とのエーテル以下、化合物Bと称する場合があるには、4個、3個、または2個のヒドロキシル基を有する化合物と、1個のヒドロキシル基を有する化合物とのエーテルが含まれ、上述のIOB、融点および水溶解度を有する範囲にある限り、全てのヒドロキシル基がエーテル化されていなくともよい。上記2~4個のヒドロキシル基を有する化合物としては、化合物Aにおいて列挙されるもの、たとえば、ペンタエリトリトール、グリセリン、およびグリコールが挙げられる。上記1個のヒドロキシル基を有する化合物としては、たとえば、炭化水素の1個の水素原子が、1個のヒドロキシル基-OHで置換された化合物、たとえば、脂肪族1価アルコール、たとえば、飽和脂肪族1価アルコールおよび不飽和脂肪族1価アルコールが挙げられる。上記飽和脂肪族1価アルコールとしては、たとえば、C1~C20の飽和脂肪族1価アルコール、たとえば、メチルアルコールC1C1は、炭素数を示す、以下同じ、エチルアルコールC2、プロピルアルコールC3およびその異性体、たとえば、イソプロピルアルコールC3、ブチルアルコールC4およびその異性体、たとえば、sec-ブチルアルコールC4およびtert-ブチルアルコールC4、ペンチルアルコールC5、ヘキシルアルコールC6、ヘプチルアルコールC7、オクチルアルコールC8およびその異性体、たとえば、2-エチルヘキシルアルコールC8、ノニルアルコールC9、デシルアルコールC10、ドデシルアルコールC12、テトラデシルアルコールC14、ヘキサデシルアルコールC16、へプラデシルアルコールC17、オクタデシルアルコールC18、およびエイコシルアルコールC20、並びにこれらの列挙されていない異性体が挙げられる。上記不飽和脂肪族1価アルコールとしては、上記飽和脂肪族1価アルコールのC-C単結合の1つを、C=C二重結合で置換したもの、たとえば、オレイルアルコールが挙げられ、たとえば、新日本理化株式会社から、リカコールシリーズおよびアンジェコオールシリーズの名称で市販されている。化合物Bとしては、たとえば、B1鎖状炭化水素テトラオールと脂肪族1価アルコールとのエーテル、たとえば、モノエーテル、ジエーテル、トリエーテルおよびテトラエーテル、好ましくはジエーテル、トリエーテルおよびテトラエーテル、より好ましくはトリエーテルおよびテトラエーテル、そしてさらに好ましくはテトラエーテル、B2鎖状炭化水素トリオールと脂肪族1価アルコールとのエーテル、たとえば、モノエーテル、ジエーテルおよびトリエーテル、好ましくはジエーテルおよびトリエーテル、そしてより好ましくはトリエーテル、並びにB3鎖状炭化水素ジオールと脂肪族1価アルコールとのエーテル、たとえば、モノエーテルおよびジエーテル、そして好ましくはジエーテルが挙げられる。上記鎖状炭化水素テトラオールと脂肪族1価アルコールとのエーテルとしては、たとえば、次の式10~13:式中、R10~R13は、それぞれ、鎖状炭化水素である。の、ペンタエリトリトールと脂肪族1価アルコールとのテトラエーテル、トリエーテル、ジエーテルおよびモノエーテルが挙げられる。上記鎖状炭化水素トリオールと脂肪族1価アルコールとのエーテルとしては、たとえば、次の式14~16:式中、R14~R16は、それぞれ、鎖状炭化水素である。の、グリセリンと脂肪族1価アルコールとのトリエーテル、ジエーテルおよびモノエーテルが挙げられる。上記鎖状炭化水素ジオールと脂肪族1価アルコールとのエーテルとしては、次の式17:R17OCnH2nOR1817式中、nは、2~6の整数であり、そしてR17およびR18は、それぞれ、鎖状炭化水素であるのC2~C6グリコールと脂肪族1価アルコールとのジエーテル、および次の式18:R17OCnH2nOH18式中、nは、2~6の整数であり、そしてR17は、鎖状炭化水素であるのC2~C6グリコールと脂肪族1価アルコールとのモノエーテルが挙げられる。上記ペンタエリトリトールと脂肪族1価アルコールとのテトラエーテルでは、ペンタエリトリトールと脂肪族1価アルコールとのテトラエーテルを構成する脂肪族1価アルコールの炭素数の合計、すなわち、上記式10において、R10、R11、R12およびR13部分の炭素数の合計が4の場合にIOBが0.44となる。したがって、上記ペンタエリトリトールと脂肪族1価アルコールとのテトラエーテルでは、脂肪族1価アルコールの炭素数の合計が約4以上である場合に、IOBが約0~約0.6の要件を満たす。上記ペンタエリトリトールと脂肪族1価アルコールとのトリエーテルでは、ペンタエリトリトールと脂肪族1価アルコールとのトリエーテルを構成する脂肪族1価アルコールの炭素数の合計、すなわち、上記式11において、R10、R11およびR12部分の炭素数の合計が9の場合にIOBが0.57となる。したがって、上記ペンタエリトリトールと脂肪族1価アルコールとのトリエーテルでは、脂肪族1価アルコールの炭素数の合計が約9以上である場合に、IOBが約0~約0.6の要件を満たす。上記ペンタエリトリトールと脂肪族1価アルコールとのジエーテルでは、ペンタエリトリトールと脂肪族1価アルコールとのジエーテルを構成する脂肪族1価アルコールの炭素数の合計、すなわち、上記式12において、R10およびR11部分の炭素数の合計が15の場合にIOBが0.60となる。したがって、上記ペンタエリトリトールと脂肪族1価アルコールとのジエーテルでは、脂肪族1価アルコールの炭素数の合計が約15以上である場合に、IOBが約0~約0.6の要件を満たす。上記ペンタエリトリトールと脂肪族1価アルコールとのモノエーテルでは、ペンタエリトリトールと脂肪族1価アルコールとのモノエーテルを構成する脂肪族1価アルコールの炭素数、すなわち、上記式13において、R10部分の炭素数が22の場合にIOBが0.59となる。したがって、上記ペンタエリトリトールと脂肪族1価アルコールとのモノエーテルでは、脂肪族1価アルコールの炭素数が約22以上である場合に、IOBが約0~約0.6の要件を満たす。また、上記グリセリンと脂肪族1価アルコールとのトリエーテルでは、グリセリンと脂肪族1価アルコールとのトリエーテルを構成する脂肪族1価アルコールの炭素数の合計、すなわち、式14において、R14、R15およびR16部分の炭素数の合計が3の場合にIOBが0.50となる。したがって、上記グリセリンと脂肪族1価アルコールとのトリエーテルでは、脂肪族1価アルコールの炭素数の合計が約3以上である場合に、IOBが約0~約0.6の要件を満たす。上記グリセリンと脂肪族1価アルコールとのジエーテルでは、グリセリンと脂肪族1価アルコールとのジエーテルを構成する脂肪族1価アルコールの炭素数の合計、すなわち、式15において、R14およびR15部分の炭素数の合計が9の場合にIOBが0.58となる。したがって、上記グリセリンと脂肪族1価アルコールとのジエーテルでは、脂肪族1価アルコールの炭素数の合計が約9以上である場合に、IOBが約0~約0.6の要件を満たす。上記グリセリンと脂肪族1価アルコールとのモノエーテルでは、グリセリンと脂肪族1価アルコールとのモノエーテルを構成する脂肪族1価アルコールの炭素数、すなわち、式16において、R14部分の炭素数が16の場合にIOBが0.58となる。したがって、上記グリセリンと脂肪族1価アルコールとのモノエーテルでは、脂肪族1価アルコールの炭素数が約16以上である場合に、IOBが約0~約0.6の要件を満たす。式17に示されるブチレングリコールn=4と脂肪族1価アルコールとのジエーテルでは、R17およびR18部分の炭素数の合計が2の場合に、IOBが、0.33となる。したがって、式17に示されるブチレングリコールn=4と脂肪族1価アルコールとのジエーテルでは、脂肪族1価アルコールの炭素数の合計が2以上の場合に、IOBが約0~約0.6の要件を満たす。また、式18に示されるエチレングリコールn=2と脂肪族1価アルコールとのモノエーテルでは、R17部分の炭素数が8の場合に、IOBが0.60となる。したがって、式18に示されるエチレングリコールn=2と脂肪族1価アルコールとのモノエーテルでは、脂肪族1価アルコールの炭素数が約8以上である場合に、IOBが約0~約0.6の要件を満たす。化合物Bとしては、2~4個のヒドロキシル基を有する化合物と、脂肪族1価アルコール等の1個のヒドロキシル基を有する化合物とを、酸触媒の存在下で、脱水縮合することにより生成することができる。[C2~4個のカルボキシル基を有する化合物と、1個のヒドロキシル基を有する化合物とのエステル]C2~4個のカルボキシル基を有する化合物と、1個のヒドロキシル基を有する化合物とのエステル以下、化合物Cと称する場合があるには、4個、3個または2個のカルボキシル基を有する化合物と、1個のヒドロキシル基を有する化合物とのエステルが含まれ、上述のIOB、融点および水溶解度を有する範囲にある限り、全てのカルボキシル基がエステル化されていなくともよい。上記2~4個のカルボキシル基を有する化合物としては、たとえば、2~4個のカルボキシル基を有する鎖状炭化水素、たとえば、鎖状炭化水素ジカルボン酸、たとえば、アルカンジカルボン酸、たとえば、エタン二酸、プロパン二酸、ブタン二酸、ペンタン二酸、ヘキサン二酸、ヘプタン二酸、オクタン二酸、ノナン二酸およびデカン二酸、鎖状炭化水素トリカルボン酸、たとえば、アルカントリカルボン酸、たとえば、プロパン三酸、ブタン三酸、ペンタン三酸、ヘキサン三酸、ヘプタン三酸、オクタン三酸、ノナン三酸およびデカン三酸、並びに鎖状炭化水素テトラカルボン酸、たとえば、アルカンテトラカルボン酸、たとえば、ブタン四酸、ペンタン四酸、ヘキサン四酸、ヘプタン四酸、オクタン四酸、ノナン四酸およびデカン四酸が挙げられる。また、上記2~4個のカルボキシル基を有する化合物には、2~4個のカルボキシル基を有するヒドロキシ酸、たとえば、リンゴ酸、酒石酸、クエン酸、イソクエン酸等、2~4個のカルボキシル基を有するアルコキシ酸、たとえば、O-アセチルクエン酸、および2~4個のカルボキシル基を有するオキソ酸が含まれる。上記1個のヒドロキシル基を有する化合物としては、化合物Bの項で列挙されるもの、たとえば、脂肪族1価アルコールが挙げられる。化合物Cとしては、C14個のカルボキシル基を有する鎖状炭化水素テトラカルボン酸、ヒドロキシ酸、アルコキシ酸またはオキソ酸と、脂肪族1価アルコールとのエステル、たとえば、モノエステル、ジエステル、トリエステルおよびテトラエステル、好ましくはジエステル、トリエステルおよびテトラエステル、より好ましくはトリエステルおよびテトラエステル、そしてさらに好ましくはテトラエステル、C23個のカルボキシル基を有する鎖状炭化水素トリカルボン酸、ヒドロキシ酸、アルコキシ酸またはオキソ酸と、脂肪族1価アルコールとのエステル、たとえば、モノエステル、ジエステルおよびトリエステル、好ましくはジエステルおよびトリエステル、そしてより好ましくはトリエステル、並びにC32個のカルボキシル基を有する鎖状炭化水素ジカルボン酸、ヒドロキシ酸、アルコキシ酸またはオキソ酸と、脂肪族1価アルコールとのエステル、たとえば、モノエステルおよびジエステル、好ましくはジエステルが挙げられる。化合物Cの例としては、アジピン酸ジオクチル、リンゴ酸ジイソステアリル、クエン酸トリブチル、O-アセチルクエン酸トリブチル等が挙げられ、そして市販されている。[D炭化水素に、エーテル結合-O-、カルボニル結合-CO-、エステル結合-COO-、およびカーボネート結合-OCOO-から成る群から選択されるいずれか1つが挿入された化合物]D炭化水素に、エーテル結合-O-、カルボニル結合-CO-、エステル結合-COO-、およびカーボネート結合-OCOO-から成る群から選択されるいずれか1つが挿入された化合物以下、化合物Dと称する場合があるとしては、D1脂肪族1価アルコールと脂肪族1価アルコールとのエーテル、D2ジアルキルケトン、D3脂肪酸と脂肪族1価アルコールとのエステル、およびD4ジアルキルカーボネートが挙げられる。[D1脂肪族1価アルコールと脂肪族1価アルコールとのエーテル]上記脂肪族1価アルコールと脂肪族1価アルコールとのエーテルとしては、次の式19:R19OR2019式中、R19およびR20は、それぞれ、鎖状炭化水素であるを有する化合物が挙げられる。上記エーテルを構成する脂肪族1価アルコール式19において、R19OHおよびR20OHに相当するとしては、上記エーテルが、上記IOB、融点および水溶解度の要件を満たすものであれば、特に制限されず、たとえば、化合物Bの項で列挙される脂肪族1価アルコールが挙げられる。脂肪族1価アルコールと脂肪族1価アルコールとのエーテルでは、当該エーテルを構成する脂肪族1価アルコールの炭素数の合計、すなわち、上記式19において、R19およびR20部分の炭素数の合計が2の場合にIOBが0.50となるため、当該炭素数の合計が約2以上であれば、上記IOBの要件を満たす。しかし、上記炭素数の合計が6程度では、水溶解度が約2gと高く、蒸気圧の観点からも問題がある。水溶解度が約0.05g以下の要件を満たすためには、上記炭素数の合計が約8以上であることが好ましい。[D2ジアルキルケトン]上記ジアルキルケトンとしては、次の式20:R21COR2220式中、R21およびR22は、それぞれ、アルキル基であるを有する化合物が挙げられる。上記ジアルキルケトンでは、R21およびR22の炭素数の合計が5の場合にIOBが0.54となるため、当該炭素数の合計が約5以上であれば、上記IOBの要件を満たす。しかし、上記炭素数の合計が5程度では、水溶解度が約2gと高い。したがって、水溶解度が約0.05g以下の要件を満たすためには、上記炭素数の合計が約8以上であることが好ましい。また、蒸気圧を考慮すると、上記炭素数は、約10以上であることが好ましく、そして約12以上であることが好ましい。なお、上記炭素数の合計が約8の場合、たとえば、5-ノナノンでは、融点は約-50°Cであり、蒸気圧は20°Cで約230Paである。上記ジアルキルケトンは、市販されている他、公知の方法、たとえば、第二級アルコールを、クロム酸等で酸化することにより得ることができる。[D3脂肪酸と脂肪族1価アルコールとのエステル]上記脂肪酸と脂肪族1価アルコールとのエステルとしては、たとえば、次の式21:R23COOR2421式中、R23およびR24は、それぞれ、鎖状炭化水素であるを有する化合物が挙げられる。上記エステルを構成する脂肪酸式21において、R23COOHに相当するとしては、たとえば、A1鎖状炭化水素テトラオールと脂肪酸とのエステルにおいて列挙されている脂肪酸、すなわち、飽和脂肪酸または不飽和脂肪酸が挙げられ、酸化等により変性する可能性を考慮すると、飽和脂肪酸が好ましい。上記エステルを構成する脂肪族1価アルコール式21において、R24OHに相当するとしては、たとえば、化合物Bの項で列挙される脂肪族1価アルコールが挙げられる。なお、上記脂肪酸と脂肪族1価アルコールとのエステルでは、脂肪酸および脂肪族1価アルコールの炭素数の合計、すなわち、式21において、R23CおよびR24部分の炭素数の合計が5の場合にIOBが0.60となるため、上記脂肪酸と脂肪族1価アルコールとのエステルでは、R23CおよびR24部分の炭素数の合計が約5以上である場合に、上記IOBの要件を満たす。しかし、たとえば、上記炭素数の合計が6の酢酸ブチルでは、蒸気圧が2000Pa超と高い。したがって、蒸気圧を考慮すると、上記炭素数の合計が約12以上であることが好ましい。なお、上記炭素数の合計が約11以上であれば、水溶解度が約0.05g以下の要件を満たすことができる。上記脂肪酸と脂肪族1価アルコールとのエステルの例としては、たとえば、ドデカン酸C12と、ドデシルアルコールC12とのエステル、テトラデカン酸C14と、ドデシルアルコールC12とのエステル等が挙げられ、上記脂肪酸と脂肪族1価アルコールとのエステルの市販品としては、たとえば、エレクトールWE20、およびエレクトールWE40以上、日油株式会社製が挙げられる。[D4ジアルキルカーボネート]上記ジアルキルカーボネートとしては、次の式22:R25OC=OOR2622式中、R25およびR26は、それぞれ、アルキル基であるを有する化合物が挙げられる。上記ジアルキルカーボネートでは、R25およびR26の炭素数の合計が6の場合にIOBが0.57となるため、R25およびR26の炭素数の合計が、約6以上であれば、IOBの要件を満たす。水溶解度を考慮すると、R25およびR26の炭素数の合計が約7以上であることが好ましく、そして約9以上であることがより好ましい。上記ジアルキルカーボネートは、市販されている他、ホスゲンとアルコールとの反応、塩化ギ酸エステルとアルコールまたはアルコラートとの反応、および炭酸銀とヨウ化アルキルとの反応により合成することができる。[EポリC26アルキレングリコール、またはそのエステルもしくはエーテル]上記ポリC26アルキレングリコール、またはそのエステルもしくはエーテル以下、化合物Eと称する場合があるとしては、E1ポリC26アルキレングリコール、E2ポリC26アルキレングリコールと脂肪酸とのエステル、E3ポリC26アルキレングリコールと脂肪族1価アルコールとのエーテル、E4ポリC26アルキレングリコールと、鎖状炭化水素テトラカルボン酸、鎖状炭化水素トリカルボン酸、または鎖状炭化水素ジカルボン酸とのエステル、およびE5ポリC26アルキレングリコールと、鎖状炭化水素テトラオール、鎖状炭化水素トリオール、または鎖状炭化水素ジオールとのエーテルが挙げられる。以下、説明する。[E1ポリC26アルキレングリコール]E1ポリC26アルキレングリコールには、単一のグリコールのホモポリマーだけでなく、2種以上のグリコールのコポリマーおよびランダムポリマーも含まれる。グリコール種としては、C26アルキレングリコール、すなわち、エチレングリコール、プロピレングリコール、ブチレングリコール、ペンチレングリコール、またはヘキシレングリコールが挙げられる。上記グリコール種としては、ポリC26アルキレングリコールのIOBを低くする観点から、プロピレングリコール、ブチレングリコール、ペンチレングリコールまたはヘキシレングリコールであることが好ましく、ブチレングリコール、ペンチレングリコールまたはヘキシレングリコールであることがより好ましい。なお、本明細書において、ポリC26アルキレングリコールは、C26アルキレングリコール、すなわち、エチレングリコール、プロピレングリコール、ブチレングリコール、ペンチレングリコールおよびヘキシレングリコールから成る群から選択されるいずれか1種のホモポリマー、上記群から選択される2種以上のコポリマー、または上記群から選択される2種以上のランダムポリマーを意味する。上記ポリC26アルキレングリコールがホモポリマーである場合には、ポリC26アルキレングリコールは、次の式23:HO-CmH2mOn-H23により表わされる。なお、本発明者が確認したところ、ポリエチレングリコール式23において、m=2の場合に相当するは、n≧45おおよそ、分子量2,000超の場合に、約0~約0.60のIOBの要件を満たすものの、分子量が4,000を超えた場合であっても、水溶解度の要件を満たさなかった。したがって、E1ポリC26アルキレングリコールには、エチレングリコールのホモポリマーは含まれないと考えられ、エチレングリコールは、他のグリコールとのコポリマーまたはランダムポリマーとして、E1ポリC26アルキレングリコールに含まれるべきである。したがって、式23のホモポリマーには、プロピレングリコール、ブチレングリコール、ペンチレングリコールまたはヘキシレングリコールのホモポリマーが含まれうる。以上より、式23において、mは、約3~約6であり、そして約4~約6であることがより好ましく、そしてnは1以上である。上記式23において、nの値は、ポリC26アルキレングリコールが、約0~約0.60のIOBと、約45°C以下の融点と、25°Cの水100gに対する、約0.05g以下の水溶解度とを有するような値である。たとえば、式23がポリプロピレングリコールm=3である場合には、n=12の場合に、IOBが0.58となる。したがって、式23がポリプロピレングリコールm=3である場合には、m≧約12の場合に、上記IOBの要件を満たす。また、式21がポリブチレングリコールm=4である場合には、n=7の場合に、IOBが0.57となる。したがって、式23がポリブチレングリコールm=4である場合には、n≧約7の場合に、上記IOBの要件を満たす。OB、融点および水溶解度の観点から、ポリC46アルキレングリコールの重量平均分子量は、好ましくは約200~約10,000、より好ましくは約250~約8,000、そしてさらに好ましくは、約250~約5,000の範囲にある。また、OB、融点および水溶解度の観点から、ポリC3アルキレングリコール、すなわち、ポリプロピレングリコールの重量平均分子量は、好ましくは約1,000~約10,000、より好ましくは約3,000~約8,000、そしてさらに好ましくは、約4,000~約5,000の範囲にある。上記重量平均分子量が約1,000未満では、水溶解度が要件を満たさず、そして重量平均分子量が大きいほど、特に、吸収体移行速度およびトップシートの白さが向上する傾向があるからである。上記ポリC26アルキレングリコールの市販品としては、たとえば、ユニオール商標D-1000,D-1200,D-2000,D-3000,D-4000,PB-500,PB-700,PB-1000およびPB-2000以上、日油株式会社製が挙げられる。[E2ポリC26アルキレングリコールと脂肪酸とのエステル]上記ポリC26アルキレングリコールと脂肪酸とのエステルとしては、E1ポリC26アルキレングリコールの項で説明したポリC26アルキレングリコールのOH末端の一方または両方が、脂肪酸によりエステル化されているもの、すなわち、モノエステルおよびジエステルが挙げられる。ポリC26アルキレングリコールと脂肪酸とのエステルにおいて、エステル化すべき脂肪酸としては、たとえば、A1鎖状炭化水素テトラオールと脂肪酸とのエステルにおいて列挙されている脂肪酸、すなわち、飽和脂肪酸または不飽和脂肪酸が挙げられ、酸化等により変性する可能性を考慮すると、飽和脂肪酸が好ましい。上記ポリC36アルキレングリコールと脂肪酸とのエステルの市販品としては、たとえば、ウィルブライトcp9日油株式会社製が挙げられる。[E3ポリC26アルキレングリコールと脂肪族1価アルコールとのエーテル]上記ポリC26アルキレングリコールと脂肪族1価アルコールとのエーテルとしては、E1ポリC26アルキレングリコールの項で説明したポリC26アルキレングリコールのOH末端の一方または両方が、脂肪族1価アルコールによりエーテル化されているもの、すなわち、モノエーテルおよびジエーテルが挙げられる。ポリC26アルキレングリコールと脂肪族1価アルコールとのエーテルにおいて、エーテル化すべき脂肪族1価アルコールとしては、たとえば、化合物Bの項で列挙されている脂肪族1価アルコールが挙げられる。[E4ポリC26アルキレングリコールと、鎖状炭化水素テトラカルボン酸、鎖状炭化水素トリカルボン酸、または鎖状炭化水素ジカルボン酸とのエステル]上記ポリC26アルキレングリコールと、鎖状炭化水素テトラカルボン酸、鎖状炭化水素トリカルボン酸、または鎖状炭化水素ジカルボン酸とのエステルにおいて、エステル化すべきポリC26アルキレングリコールとしては、E1ポリC26アルキレングリコールの項で説明したポリC26アルキレングリコールが挙げられる。また、エステル化すべき鎖状炭化水素テトラカルボン酸、鎖状炭化水素トリカルボン酸、および鎖状炭化水素ジカルボン酸としては、化合物Cの項で説明されるものが挙げられる。上記ポリC26アルキレングリコールと、鎖状炭化水素テトラカルボン酸、鎖状炭化水素トリカルボン酸、または鎖状炭化水素ジカルボン酸とのエステルは、市販されているほか、鎖状炭化水素テトラカルボン酸、鎖状炭化水素トリカルボン酸、または鎖状炭化水素ジカルボン酸に、C26アルキレングリコールを、公知の条件で重縮合させることにより製造することができる。[E5ポリC26アルキレングリコールと、鎖状炭化水素テトラオール、鎖状炭化水素トリオール、または鎖状炭化水素ジオールとのエーテル]上記ポリC26アルキレングリコールと、鎖状炭化水素テトラオール、鎖状炭化水素トリオール、または鎖状炭化水素ジオールとのエーテルにおいて、エーテル化すべきポリC26アルキレングリコールとしては、E1ポリC26アルキレングリコールの項で説明したポリC26アルキレングリコールが挙げられる。また、エーテル化すべき鎖状炭化水素テトラオール、鎖状炭化水素トリオール、および鎖状炭化水素ジオールとしては、化合物Aの項で説明されるもの、たとえば、ペンタエリトリトール、グリセリン、およびグリコールが挙げられる。上記ポリC26アルキレングリコールと、鎖状炭化水素テトラオール、鎖状炭化水素トリオール、または鎖状炭化水素ジオールとのエーテルの市販品としては、たとえば、ユニルーブ商標5TP-300KB,並びにユニオール商標TG-3000およびTG-4000日油株式会社製が挙げられる。ユニルーブ商標5TP-300KBは、ペンタエリトリトール1モルに、プロピレングリコール65モルと、エチレングリコール5モルとを重縮合させた化合物であり、そのIOBは0.39であり、融点は45°C未満であり、そして水溶解度は0.05g未満であった。ユニオール商標TG-3000は、グリセリン1モルに、プロピレングリコール50モルを重縮合させた化合物であり、そのIOBは0.42であり、融点は45°C未満であり、水溶解度は0.05g未満であり、そして重量平均分子量は約3,000であった。ユニオール商標TG-4000は、グリセリン1モルに、プロピレングリコール70モルを重縮合させた化合物であり、そのIOBは0.40であり、融点は45°C未満であり、水溶解度は0.05g未満であり、そして重量平均分子量は約4,000であった。上記ポリC26アルキレングリコールと、鎖状炭化水素テトラオール、鎖状炭化水素トリオール、または鎖状炭化水素ジオールとのエーテルはまた、鎖状炭化水素テトラオール、鎖状炭化水素トリオール、または鎖状炭化水素ジオールに、C26アルキレングリコールを、公知の条件で重縮合させることにより製造することができる。[F鎖状炭化水素]上記鎖状炭化水素は、上記無機性値が0であることから、IOBが0であり、そして水溶解度がほぼ0gであるので、融点が約45°C以下のものであれば、上記血液改質剤に含まれうる。上記鎖状炭化水素としては、たとえば、F1鎖状アルカン、たとえば、直鎖アルカンおよび分岐鎖アルカンが挙げられ、たとえば、直鎖アルカンの場合には、融点が約45°C以下であることを考慮すると、おおむね、炭素数が22以下のものが含まれる。また、蒸気圧を考慮すると、おおむね、炭素数が13以上のものが含まれる。分岐鎖アルカンの場合には、直鎖アルカンよりも、同一炭素数において、融点が低くなる場合があるため、炭素数が22以上のものも含まれうる。上記炭化水素の市販品としては、たとえば、パールリーム6日油株式会社が挙げられる。上記血液改質剤は、実施例とともに詳細に考察するが、血液の粘度および表面張力を下げるメカニズムを有すると考えられる。吸収性物品が吸収すべき経血は、通常の血液と比較して、子宮内膜壁等のタンパク質を含むため、それらが血球同士を繋ぐように作用して、血球が連銭した状態をとりやすい。そのため、吸収性物品が吸収すべき経血は、高粘度となりやすく、トップシートが不織布である場合には、経血が繊維の間に目詰まりしやすく、着用者はベタつき感を覚えやすく、そしてトップシートの表面で経血が拡散し、漏れやすくなる。本開示の吸収性物品では、トップシートが、血液の粘度および表面張力を下げるメカニズムを有すると考えられる血液改質剤を含むため、トップシートの繊維の間に経血が目詰まりしにくく、経血をトップシートから吸収体に迅速に移行させることが可能となる。また、本開示の吸収性物品では、血液改質剤の融点が約45°C以下であることにより、常温25°Cで液体であるか、または固体であるかを問わず、約30~約40°Cの体液と接触した際に液化しまたは液体であり、体液に溶解しやすくなると考えられる。さらに、IOBが約0~約0.60である血液改質剤は、有機性が高く、血球の間に入り込みやすいので、血球を安定化させ、血球に連銭構造を形成しにくくすることができると考えられる。上記改質剤が、血球を安定化させ、血球に連銭構造を形成しにくくすることにより、吸収体が経血を吸収しやすくなると考えられる。たとえば、アクリル系高吸収ポリマー、いわゆる、SAPを含む吸収性物品では、経血を吸収すると、連銭した血球がSAP表面を覆い、SAPが吸収性能を発揮しにくくなることが知られているが、血球を安定化することにより、SAPが吸収性能を発揮しやすくなると考えられる。また、赤血球と親和性の高い血液改質剤が、赤血球膜を保護するため、赤血球が破壊されにくくなると考えられる。上記吸収性物品において、トップシートは、上記血液改質剤を、好ましくは約1~約30g/m2、より好ましくは約2~約20g/m2、そしてさらに好ましくは約3~約10g/m2の坪量の範囲で含む。血液改質剤の坪量が、約1g/m2を下回ると血液改質効果が不十分となる傾向があり、そして血液改質剤の坪量が多くなると、着用中のべたべた感が増加する傾向がある。上記血液改質剤の塗布方法は、特に制限されるものではなく、必要に応じて加熱され、たとえば、非接触式のコーター、たとえば、スパイラルコーター、カーテンコーター、スプレーコーター、ディップコーター等、接触式のコーター等により塗布されることができる。液滴状または粒子状の改質剤が全体に均一に分散される点、および資材にダメージを与えない観点から、非接触式のコーターが好ましい。また、上記血液改質剤は、室温で液体の場合にはそのまま、または粘度を下げるために加熱し、そして室温で固体の場合には液化するように加熱して、コントロールシームHMAガンから塗布することができる。コントロールシームHMAガンのエアー圧を高くすることにより、微粒子状の血液改質剤を塗布することができる。上記血液改質剤は、トップシートの素材を製造する際に塗布されることができ、または吸収性物品を製造する製造ラインにおいて塗布されることもできる。設備投資を抑制する観点からは、吸収性物品の製造ラインにおいて、血液改質剤を塗布することが好ましく、血液改質剤が脱落し、ラインを汚染することを抑制するためには、製造ラインの川下工程、具体的には、製品を個包装に封入する直前に、血液改質剤を塗布することが好ましい。トップシートは、親水剤がコーティングされるか、または混合されることにより、親水化処理されていることが好ましい。元々の資材が親水性を有すると、次いで約0~約0.60のIOBを有し、有機性が高くかつ親油性の改質剤が塗布されるため、親油性領域と、親水性領域とがまばらに共存することになる。それにより、親水性成分血漿等と、親油性成分血球等から成る経血に対して、一定の吸収性能を発揮することができると考えられる。上記血液改質剤は、約2,000以下の重量平均分子量を有することが好ましく、そして1,000以下の重量平均分子量を有することがより好ましい。重量平均分子量が高くなると、血液改質剤の粘度を、塗工に適した粘度に下げることが難しくなり、溶媒で希釈すべき場合が生ずるからである。また、数平均分子量が大きくなると、血液改質剤にタック性が生じ、着用者に不快感を与える場合があるからである。図1および図2に示すバックシート3は、吸収体4に吸収された体液が外へ漏れ出すのを防止する。バックシート3には、体液を透過しない材料が使用される。たとえば、バックシート3として、疎水性の不織布、ポリエチレンおよびポリプロピレンなどの不透水性のプラスチックフィルムまたは不織布と不透水性プラスチックフィルムとのラミネートシートなどが使用される。また、耐水性の高いメルトブローン不織布を強度の強いスパンボンド不織布で挟んだSMS不織布をバックシート3として使用してもよい。体液は通さない通気性を有する材料をバックシート3として使用することにより、着用時のムレを低減させることができる。吸収体4は体液を吸収して保持する。吸収体4は、嵩高であり、型崩れし難く、化学的刺激が少ないものであることが好ましい。たとえば、吸収体4として、フラッフ状パルプもしくはエアレイド不織布と高吸収性ポリマーSAPとからなる複合吸収体が使用される。この複合吸収体は、ティッシュなどの液透過性の材料で覆われていてもよい。また、上記複合吸収体のフラッフ状パルプの代わりに、たとえば、化学パルプ、セルロース繊維、レーヨンおよびアセテートなどの人工セルロース繊維を使用してもよい。上記複合吸収体中のパルプなどの吸収性繊維の坪量は、好ましくは100g/m2以上、800g/m2以下であり、上記複合吸収体中の高吸収性ポリマーの質量比は、吸収性繊維を100として好ましくは10以上、65以下である。上記複合混合体を覆うティッシュなど液透過性の材料の坪量は、好ましくは12g/m2以上、30g/m2以下である。上記複合混合体のエアレイド不織布として、たとえば、パルプと合成繊維とを熱融着させた不織布またはパルプと合成繊維とをバインダーで固着させた不織布を使用することができる。上記複合吸収体の高吸収性ポリマーは、水溶性高分子が適度に架橋した三次元網目構造を有する。この吸収性ポリマーは、水を吸収する前の吸収性ポリマーの体積に対して30~60倍の水を吸収する。しかし、この吸収性ポリマーは本質的に水不溶性である。また、この吸収性ポリマーは、多少の圧力を加えられても、一旦吸収された水を離水しない。この吸収性ポリマーとして、たとえば、デンプン系、アクリル酸系またはアミノ酸系の粒子状または繊維状のポリマーが使用される。吸収体の形状および構造は必要に応じて変えることができるが、吸収体4の全吸収量は、吸収性物品1としての設計挿入量および所望の用途に対応させる必要がある。また、吸収体4のサイズや吸収能力などは用途に対応して変動される。ウイング部5は、吸収性物品1を下着に安定して固定するために吸収性物品1に設けられている。ウイング部5を下着の外面側に折り曲げた後、粘着部6を介して下着のクロッチ部に張り付けることによって、吸収性物品1を下着に安定して固定することができる。粘着部6は、吸収性物品1を下着のクロッチ部に固定する。粘着部6を形成する粘着剤としては、たとえばスチレン系ポリマー、粘着付与剤、可塑剤のいずれかが主成分であるものが好適に使用される。前記スチレン系ポリマーとしては、スチレン-エチレン-ブチレン-スチレンブロック共重合体、スチレン-ブチレン重合体、スチレン-ブチレン-スチレンブロック共重合体、スチレン-イソブチレン-スチレン共重合体などが挙げられるが、これらのうち1種のみを使用しても、二種以上のポリマーブレンドであってもよい。この中でも熱安定性が良好であるという点で、スチレン-エチレン-ブチレン-スチレンブロック共重合体が好ましい。また、前記粘着付与剤および可塑剤としては、常温で固体のものを好ましく用いることができ、粘着付与剤ではたとえばC5系石油樹脂、C9系石油樹脂、ジシクロペンタジエン系石油樹脂、ロジン系石油樹脂、ポリテルペン樹脂、テルペンフェノール樹脂などが挙げられ、前記可塑剤ではたとえば、リン酸トリフレシル、フタル酸ジブチル、フタル酸ジオクチルなどのモノマー可塑剤の他、ビニル重合体やポリエステルのようなポリマー可塑剤が挙げられる。ヒートエンボス加工によりトップシート2をバックシート3に接合させることによって、吸収性物品1の長手方向両側にシール部7が形成される。次に、図4を参照して、本発明の一実施形態における吸収性物品1におけるトップシート2の製造方法を説明する。図4は、本発明の一実施形態におけるトップシート2の製造方法に使用するトップシート製造装置100を説明するための図である。トップシート製造装置100は、凹部成形ロール120、延伸ギアロール130および改質剤塗布スプレー140を含む。また、トップシート2の製造方法は、樹脂フィルムを用意する工程、凹部形成工程、ギア延伸工程および改質剤塗布工程を含む。樹脂フィルムを用意する工程では、不図示の樹脂フィルムのロールから供給された樹脂フィルム102を凹部形成ロール120に供給する。凹部形成工程では、樹脂フィルム102図8a参照を凹部形成ロール120に通過させて、凹部104が形成された樹脂フィルム103図8b参照を作製する。凹部形成ロール120は、ローレットロール121と平滑な表面を有する予熱ロール122とからなる。図5aおよびbは、ローレットロール121の一例を示す図である。図5aは、ローレットロール121の全体を示す図であり、図5bは、樹脂フィルム102が、ローレットロール121と平滑な表面を有するロール122との間を通過するときに樹脂フィルム102と接するローレットロール121の表面の部分123を拡大した図である。図5cは、平滑な表面を有する予熱ロール122の一例を示す図である。ローレットロール121の表面123には、格子状の凸部124が設けられている。これにより、ローレットロール121の表面に菱形の凹部125が形成される。格子状の凸部124において平行に並ぶ凸部124の中心線間隔、すなわち格子状の凸部124のピッチは、好ましくは、0.2mm以上、10mm以下であり、より好ましくは0.4mm以上、2mm以下である。格子状の凸部124のピッチが0.2mm未満、または10mmより大きい場合、樹脂フィルムに凹部が形成されない場合がある。また、格子状の凸部124の幅は、好ましくは0.01mm以上、1mm以下であり、より好ましくは0.03mm以上、0.1以下である。また、菱形の凹部125の一辺の長さは、好ましくは0.1mm以上、5mm以下であり、より好ましくは0.2mm以上、1mm以下である。格子状の凸部124の幅が0.01mm未満もしくは1mmより大きい場合、または菱形の凹部125の一辺の長さが0.1mm未満もしくは5mmより大きい場合、樹脂フィルムに凹部が形成されない場合がある。平滑な表面を有する予熱ロール122は、70°C以上、100°C以下の温度に保持されており、供給された樹脂フィルム102を加熱する。これにより、樹脂フィルム102は柔らかくなり、成形しやすくなる。樹脂フィルム102が、ローレットロール121と平滑な表面を有するロール122との間を通過するとき、格子状の凸部124と接する部分では、樹脂フィルム102は厚さ方向に圧力を受け、図8bに示す略矩形形状の凹部104が樹脂フィルム102に形成される。なお、ローレットロール121の凹部125の形状は菱形に限定されず、正方形、長方形、平行四辺形、台形、三角形、六角形などの形状であってもよい。ギア延伸工程では、図4に示す延伸ギアロール130に凹部を形成した樹脂フィルム103を通過させることによって、突条部21および開口部25を形成した樹脂フィルム105を作製する図8c参照。図6aは、延伸ギアロール130の上段ギアロール131を示す図である。図6bは、上段ギアロール131の外周面上に配置されたギア歯133を説明するための図である。ギア歯133は、上段ギアロール131の円周方向に延びている。樹脂フィルム103図8b参照が延伸ギアロール130を通過したときに、樹脂フィルム103がギア歯133の角によって切断されるのを防ぐために、ギア歯133の角はR状に面取りされている。ギア歯133の幅は、たとえば0.3~0.5mmであり、隣接するギア歯133の間の距離は、たとえば1.0~1.2mmである。なお、ギアロール130の下段ギアロール132は、上段ギアロール131と同様の形状であるので、下段ギアロール132の詳細な説明は省略する。上段ギアロール131のギア歯133と下段ギアロール132のギア歯とが噛み合っている部分における上段ギアロール131の径方向の長さ、すなわち噛み込み深さは、たとえば1.25mmである。上段ギアロール131のギア歯133と下段ギアロール132のギア歯とが噛み合っているときの上段ギアロール131のギア歯133と下段ギアロール132のギア歯との間の隙間は、たとえば、0.25~0.45mmである。樹脂フィルム103が延伸ギアロール130を通過すると、樹脂フィルム103は略波状に曲げられ、突条部21が形成された樹脂フィルム105が作製される図8c参照。次に、図7を参照して、延伸ギアロール130に樹脂フィルム103を通過させたとき、樹脂フィルム103に開口部25が形成される原理を説明する。なお、この原理は、本発明を限定するものではない。樹脂フィルム103は、上段ギアロール131のギア歯133と下段ギアロール132のギア歯134とが噛み合っている部分106で大きく延伸される。上述の凹部形成工程で凹部104が形成された部分は、樹脂フィルム103の坪量が急激に変わっている部分であるので、強度が弱く、樹脂フィルム103の凹部104は、延伸を受けると破れる。このため、樹脂フィルム103の延伸を受けた部分106では、樹脂フィルム103の凹部104が破れて、樹脂フィルム103の破れた部分が広がり開口部25が形成される。樹脂フィルム103は、上段ギアロール131のギア歯133と下段ギアロール132のギア歯134とが噛み合っていない部分107ではあまり延伸されない。このため、樹脂フィルム103における上段ギアロール131のギア歯133と下段ギアロール132のギア歯134とが噛み合っていない部分107では、樹脂フィルム103が延伸ギアロール130を通過しても、上述の凹部形成工程で形成された凹部104は、破れず開口部にならない。そして、凹部形成工程で形成された凹部104は、少し延伸されてトップシート2の凹部26になる。樹脂フィルム103の上段ギアロール131のギア歯133と下段ギアロール132のギア歯134とが噛み合っていない部分107は、トップシート2の突条部21の頂部23および底部22に対応する図3参照。樹脂フィルム103の上段ギアロール131のギア歯133と下段ギアロール132のギア歯134とが噛み合っている部分106は、トップシート2の突条部21の壁部24に対応する図3参照。このため、トップシート2の突条部21の頂部23および底部22には凹部26が設けられ、トップシート2の突条部21の壁部24に開口部25が設けられる。トップシート2に用いられる樹脂フィルムは延伸されると、薄くなるので、隠ぺい性が弱くなる。したがって、吸収性物品1を肌側上方から見ると、吸収体2に吸収された体液はトップシート2の底部22および突条部21の頂部23に隠れて見えないが、吸収性物品1を斜め方向から見ると、トップシート2の突条部21の壁部24を透過して、および壁部24の開口部25を通して吸収体4に吸収された体液を見ることができる。したがって、吸収性物品1の交換の時期を判断したい場合は、吸収性物品1を斜め方向から見ることによって吸収体4に吸収された体液の量を確認することができ、これにより吸収性物品1の交換の時期を判断することができる。改質剤塗布工程では、改質剤塗布スプレー140を使用してギア延伸した樹脂フィルム105に上述の改質剤141を塗布して、表面に改質剤層27が形成された樹脂フィルム108を作製する図8d参照。なお、改質剤塗布工程では、改質剤塗布スプレー140を使用した噴霧によって、樹脂フィルム105に改質剤141を塗布したが、印刷法、浸漬法などで改質剤141を樹脂フィルム105に塗布してもよい。トップシートの作製条件の例を以下に示す。樹脂フィルムの材質:低密度ポリエチレンLDPE樹脂フィルムの坪量:23.5gm2または35.0gm2樹脂フィルムの厚さ:20μmまたは30μm樹脂フィルム中の酸化チタンの含有量:2.9または5予熱ロールの温度:80°Cローレットロールの格子状の凸部のピッチ:0.4mmギア歯の幅:0.5mm隣接するギア歯の間の距離:1.0mm上段ギアロールのギア歯と下段ギアロールのギア歯との間の隙間:0.25mm延伸ギアロールの噛み込み深さ:1.25mmローレットロールの表面に設けられた格子状の凸部124および菱形の凹部125を図9aに示す。凹部形成ロール120を通過して樹脂フィルムに形成された凹部104を図9bに示す。凹部104の幅方向CDの長さは0.25mmであった。凹部104の幅方向CDのピッチは0.70mmであった。ここで、凹部104の幅方向のピッチとは、図10に示すように、幅方向に隣接する凹部104の幅方向の右端の間の距離である。延伸ギアロール130を通過して突条部の壁部24に形成された開口部25および突条部の頂部23に形成された凹部26部を図9cに示す。なお、図9cは、樹脂フィルム全体に顕微鏡の焦点を合わせるために、略波状に曲がっている樹脂フィルムを延ばして撮影された。延伸ギアロール130によって、樹脂フィルムの延伸される部分延伸領域:Drawingareaの幅方向CDの長さは、坪量が23.5gm2である樹脂フィルムの場合、0.90mmであり、:坪量が35.0gm2である樹脂フィルムの場合、0.75mmであった。延伸ギアロール130によって、樹脂フィルムのあまり延伸されない部分非延伸領域:NonDrawingareaの幅方向CDの長さは、坪量が23.5gm2である樹脂フィルムの場合、0.40mmであり、:坪量が35.0gm2である樹脂フィルムの場合、0.50mmであった。これより、樹脂フィルムの坪量を適宜選択することにより、延伸領域および非延伸領域の幅方向CDの長さを調整できることがわかる。図11および図12から、凹部104の幅方向CDのピッチを変えることによって、樹脂フィルムの延伸領域Drawingareaおよび非延伸領域NonDrawingareaに必ず凹部が形成されるようにできることがわかる。凹部104の幅方向CDの長さは、0.25mmである。図11は、坪量が23.5gm2である樹脂フィルムの場合の延伸領域および非延伸領域と、幅方向CDのピッチを変更した凹部との間の幅方向の位置関係を示す図である。図12は、坪量が35.0gm2である樹脂フィルムの場合の延伸領域および非延伸領域と、幅方向CDのピッチを変更した凹部との間の幅方向の位置関係を示す図である。図11および図12において、両端に円を有する横棒の範囲が、凹部の幅方向の範囲を示す。樹脂フィルムの延伸領域および非延伸領域に必ず凹部が形成されるようにするためには、凹部104の幅方向CDの長さが0.25mmのとき、延伸領域の幅方向CDの長さが0.90mmであり、非延伸領域の幅方向CDの長さが0.75mmである場合、または、延伸領域の幅方向CDの長さが0.75mmであり、非延伸領域の幅方向CDの長さが0.50mmである場合、凹部の幅方向CDのピッチは、0.3~1.00mmであることが好ましく、0.35~0.80mmであることがより好ましいことがわかる。なお、ローレットロール121の格子状の凸部124における一方に延びる凸部と他方に延びる凸部との間の交差する角度を変えることによって、樹脂フィルムの凹部の幅方向CDの長さを変えずに樹脂フィルムの凹部の幅方向CDのピッチを変更することができる。機械方向MDの凹部のピッチは、0.3~1.00mmであることが好ましく、0.35~0.80mmであることがより好ましい。ここで、機械方向MDの凹部のピッチとは、機械方向に隣接する凹部の機械方向の上端の間の距離である。本発明では、血液改質剤が、血液の粘度および表面張力を下げるメカニズムを有するために、体液が、改質剤層27によってトップシート2に残存せずに吸収体4へ移動し吸収体4に吸収されることができる。以下の実施例によって、血液改質剤が、血液の粘度および表面張力を下げるメカニズムを有することを確認した。この確認は、樹脂フィルムに比べて体液が残存しやすい不織布を用いて行った。[例1][リウェット率および吸収体移行速度の評価]市販の生理用ナプキンを準備した。当該生理用ナプキンは、親水剤で処理されたエアスルー不織布ポリエステルおよびポリエチレンテレフタレートから成る複合繊維、坪量:35g/m2から形成されたトップシートと、エアスルー不織布ポリエステルおよびポリエチレンテレフタレートから成る複合繊維、坪量:30g/m2から形成されたセカンドシートと、パルプ坪量:150~450g/m2、中央部ほど多い、アクリル系高吸収ポリマー坪量:15g/m2およびコアラップとしてのティッシュを含む吸収体と、撥水剤処理されたサイドシートと、ポリエチレンフィルムから成るバックシートとから形成されていた。以下に、実験に用いられた血液改質剤を列挙する。[A1鎖状炭化水素テトラオールと脂肪酸とのエステル]ユニスターH-408BRS,日油株式会社製テトラ2-エチルヘキサン酸ペンタエリトリトールユニスターH-2408BRS-22,日油株式会社製テトラ2-エチルヘキサン酸ペンタエリトリトールと、ジ2-エチルヘキサン酸ネオペンチルグリコールとの混合物58:42、重量比[A2鎖状炭化水素トリオールと脂肪酸とのエステル]CetiolSB45DEO,コグニスジャパン株式会社製脂肪酸が、オレイン酸またはステアリル酸である、グリセリンと脂肪酸とのトリエステルトリC2L油脂肪酸グリセリド,日油株式会社製C8の脂肪酸:C10の脂肪酸:C12の脂肪酸がおおよそ37:7:56の重量比で含まれている、グリセリンと脂肪酸とのトリエステルトリCL油脂肪酸グリセリド,日油株式会社製C8の脂肪酸およびC12の脂肪酸がおおよそ44:56の重量比で含まれている、グリセリンと脂肪酸とのトリエステルパナセート810s,日油株式会社製C8の脂肪酸:C10の脂肪酸がおおよそ85:15の重量比で含まれている、グリセリンと脂肪酸とのトリエステルパナセート800,日油株式会社製脂肪酸が全てオクタン酸C8である、グリセリンと脂肪酸とのトリエステルパナセート800B,日油株式会社製脂肪酸が全て2-エチルヘキサン酸C8である、グリセリンと脂肪酸とのトリエステルNA36,日油株式会社製C16の脂肪酸:C18の脂肪酸:C20の脂肪酸飽和脂肪酸および不飽和脂肪酸の両方を含むがおおよそ5:92:3の重量比で含まれている、グリセリンと脂肪酸とのトリエステルトリヤシ油脂肪酸グリセリド,日油株式会社製C8の脂肪酸:C10の脂肪酸:C12の脂肪酸:C14の脂肪酸:C16の脂肪酸飽和脂肪酸および不飽和脂肪酸の両方を含むがおおよそ4:8:60:25:3の重量比で含まれている、グリセリンと脂肪酸とのトリエステルSOY42,日油株式会社製C14の脂肪酸:C16の脂肪酸:C18の脂肪酸:C20の脂肪酸飽和脂肪酸および不飽和脂肪酸の両方を含むがおおよそ0.2:11:88:0.8の重量比で含まれている、グリセリンと脂肪酸とのトリエステルカプリル酸ジグリセリド,日油株式会社製脂肪酸がオクタン酸である、グリセリンと脂肪酸とのジエステル[A3鎖状炭化水素ジオールと脂肪酸とのエステル]コムポールBL,日油株式会社製ブチレングリコールのドデカン酸C12モノエステルコムポールBS,日油株式会社製ブチレングリコールのオクタデカン酸C18モノエステルユニスターH-208BRS,日油株式会社製ジ2-エチルヘキサン酸ネオペンチルグリコール[C32個のカルボキシル基を有する鎖状炭化水素ジカルボン酸、ヒドロキシ酸、アルコキシ酸またはオキソ酸と、脂肪族1価アルコールとのエステル]アジピン酸ジオクチル,和光純薬工業製[D3脂肪酸と脂肪族1価アルコールとのエステル]エレクトールWE20,日油株式会社製ドデカン酸C12と、ドデシルアルコールC12とのエステルエレクトールWE40,日油株式会社製テトラデカン酸C14と、ドデシルアルコールC12とのエステル[E1ポリC26アルキレングリコール]ユニオールD-1000ユニオールは、全て日油株式会社製重量平均分子量約1,000のポリプロピレングリコールユニオールD-1200重量平均分子量約1,200のポリプロピレングリコールユニオールD-3000重量平均分子量約3000のポリプロピレングリコールユニオールD-4000重量平均分子量約4000のポリプロピレングリコールユニオールPB500重量平均分子量約500のポリブチレングリコールユニオールPB700重量平均分子量約700のポリオキシブチレンポリオキシプロピレングリコールユニオールPB1000R重量平均分子量約1000のポリブチレングリコール[E2ポリC26アルキレングリコールと脂肪酸とのエステル]ウィルブライトcp9,日油株式会社製両末端のOH基がヘキサデカン酸C16によりエステル化されている、重量平均分子量約1,100のポリブチレングリコール[E3ポリC26アルキレングリコールと脂肪酸とのエーテル]ユニルーブMS-70K,日油株式会社製ポリプロピレングリコールのステアリルエーテル,約15の繰返し単位[F1鎖状アルカン]パールリーム6,日油株式会社製流動イソパラフィン、イソブテンおよびnブテンを共重合し、次いで水素を付加することにより生成された分岐鎖炭化水素、重合度:約5~約10[その他]NA50,日油株式会社製NA36に水素を付加し、原料である不飽和脂肪酸に由来する二重結合の比率を下げたグリセリンと脂肪酸とのトリエステルカプリル酸/カプリン酸モノグリセリド,日油株式会社製オクタン酸C8およびデカン酸C10がおおよそ85:15の重量比で含まれている、グリセリンと脂肪酸とのモノエステルMonomuls90-L2ラウリン酸モノグリセリド,コグニスジャパン株式会社製ユニオックスHC60,日油株式会社製ポリオキシエチレン硬化ヒマシ油ウィルブライトs753,日油株式会社製ポリオキシエチレンポリオキシプロピレンポリオキシブチレングリセリンクエン酸イソプロピル,東京化成工業製ユニオールD-400重量平均分子量約400のポリプロピレングリコールユニオールTG-330,日油株式会社製ポリプロピレングリコールのグリセリルエーテル,約6の繰返し単位,重量平均分子量:約330ユニオールTG-1000,日油株式会社製ポリプロピレングリコールのグリセリルエーテル,約16の繰返し単位,重量平均分子量:約1000ユニルーブDGP-700,日油株式会社製ポリプロピレングリコールのジグリセリルエーテル,約9の繰返し単位,重量平均分子量:約700PEG1500,日油株式会社製重量平均分子量約1,500~約1,600のポリエチレングリコールノニオンS-6,日油株式会社製ポリオキシエチレンモノステアレート、約7の繰返し単位、重量平均分子量:約600ワセリン,コグニスジャパン株式会社製石油に由来する炭化水素、半固形上記試料の、IOB,融点および水溶解度を表2に示す。なお、水溶解度は、上述の方法にしたがって測定したが、100gの脱塩水に、20.0gを添加し、24時間後に溶解した試料は、20gと評価し、そして100gの脱塩水に、0.05gは溶解したが、1.00gは溶解しなかった試料は、0.05~1.00gと評価した。また、融点に関し、45は、融点が45°C未満であることを意味する。上記生理用ナプキンのトップシートの肌当接面を、上述の血液改質剤で塗工した。各血液改質剤を、血液改質剤が室温で液体である場合にはそのまま、そして血液改質剤が室温で固体である場合には、融点20°Cまで加熱し、次いで、コントロールシームHMAガンを用いて、各血液改質剤を微粒化し、トップシートの肌当接面に、坪量がおおよそ5g/m2となるように塗布した。例1において、トップシートが血液改質剤を含む範囲を、図13に示す。図13に示されるように、例1では、生理用ナプキン200のトップシート220のほぼ全面が、血液改質剤を含む、血液改質剤含有領域240である。なお、図13において、符号230は、圧搾部を示す。[試験方法]各血液改質剤を含むトップシートの上に、穴の開いたアクリル板200mm×100mm,125g,中央に、40mm×10mmの穴が開いているを置き、上記穴から、37±1°CのウマEDTA血ウマの血液に、凝結防止のため、エチレンジアミン四酢酸以下、EDTAと称するが添加されたもの3gを、ピペットを用いて滴下1回目し、1分後、37±1°CのウマEDTA血3gを、アクリル板の穴から、ピペットで再度滴下した2回目。2回目の血液の滴下後、直ちに上記アクリル板を外し、血液を滴下した場所に、ろ紙50mm×35mm10枚を置き、その上から、圧力が30g/cm2となるようにおもりを置いた。1分後、上記ろ紙を取出し、以下の式にしたがって、リウェット率を算出した。リウェット率=100×試験後のろ紙質量-当初のろ紙質量/6また、リウェット率の評価とは別に、2回目の血液の滴下後、血液がトップシートから吸収体に移行する時間である吸収体移行速度を測定した。上記吸収体移行速度は、吸収体に血液を投入してから、トップシートの表面および内部に、血液の赤さが見られなくなるまでの時間を意味する。リウェット率と、吸収体移行速度の結果を、以下の表2に示す。また、吸収体移行速度の試験後のトップシートの肌当接面の白さを、以下の基準にしたがって、目視で評価した。◎:血液の赤さがほとんど残っておらず、血液が存在した場所と、存在していない場所の区別がつかない○:血液の赤さが若干残っているが、血液の存在した場所と、存在していない場所の区別がつきいにくい△:血液の赤さが若干残っており、血液が存在した場所が分かる×:血液の赤さがそのまま残っている結果を、併せて以下の表2に示す。血液改質剤を有しない場合には、リウェット率は22.7であり、そして吸収体移行速度は60秒超であったが、グリセリンと脂肪酸とのトリエステルは、いずれも、リウェット率が7.0以下であり、そして吸収体移行速度が8秒以下であることから、吸収性能が大幅に改善されていることが分かる。しかし、グリセリンと脂肪酸とのトリエステルのうち、融点が45°Cを超えるNA50では、吸収性能に大きな改善はみられなかった。同様に、約0~約0.60のIOBと、約45°C以下の融点と、25°Cの水100gに対する、約0.05g以下の水溶解度を有する血液改質剤では、吸収性能が大きく改善されることが分かった。次に、No.1~42の生理用ナプキンを、複数のボランティアの被験者に着用してもらったところ、No.1~28の血液改質剤を含む生理用ナプキンでは、経血を吸収した後であってもトップシートにべたつき感がなく、トップシートがサラサラしているとの回答を得た。特に、これらは、No.29,32,39,41および42の生理用ナプキンとの差異が顕著であるとの回答を得た。また、No.1~28の生理用ナプキンでは、そして、とくにNo.1~11,15~18および28の血液改質剤を含む生理用ナプキンでは、経血を吸収後のトップシートの肌当接面が、血液で赤く染まっておらず、不快感が少ないとの回答を得た。[例2]動物の各種血液に関して、上述のリウェット率を評価した。実験に用いられた血液は、以下の通りである。[動物種]1ヒト2ウマ3ヒツジ[血液種]脱繊維血:血液を採取後、ガラスビーズと共に、三角フラスコ内で約5分間撹拌したものEDTA血:静脈血65mLに、12EDTA2K生理食塩液0.5mLを添加したもの[分画]血清または血漿:それぞれ、脱繊維血またはEDTA血を、室温下で、約1900Gで10分間遠心分離した後の上清血球:血液から血清を除去し、残差をリン酸緩衝生理食塩液PBSで2回洗浄し、次いで除去した血清分のリン酸緩衝生理食塩液を加えたものトリC2L油脂肪酸グリセリドが、坪量がおおよそ5g/m2となるように塗布されている以外は、例1と同様にして吸収性物品を製造し、上述の各種血液のリウェット率を評価した。各血液に関して測定を3回行い、その平均値を採用した。結果を、以下の表3に示す。例1で得られた、ウマEDTA血と同様の傾向が、ヒトおよびヒツジの血液でも得られた。また、脱繊維血およびEDTA血においても、同様の傾向が観察された。[例3][血液保持性の評価]血液改質剤を含むトップシートと、血液改質剤を含まないトップシートとにおける血液保持性を評価した。[試験方法]1エアスルー不織布ポリエステルおよびポリエチレンテレフタレートから成る複合繊維、坪量:35g/m2から形成されたトップシートの肌当接面に、トリC2L油脂肪酸グリセリドを、コントロールシームHMAガンを用いて微粒化し、坪量がおおよそ5g/m2となるように塗布する。また、比較のため、トリC2L油脂肪酸グリセリドを塗布していないものも準備する。次いで、トリC2L油脂肪酸グリセリドが塗布されているトップシートと、塗布されていないトップシートとの両方を、0.2gの大きさにカットし、セルストレイナートップシートの質量aを正確に測定する。2ウマEDTA血約2mLを、肌当接面側から添加し、1分間静置する。3セルストレイナーを、遠心管にセットし、スピンダウンして、余剰のウマEDTA血を取り除く。4セルストレイナーウマEDTA血を含むトップシートの重量bを測定する。5下式にしたがって、トップシート1g当たりの当初吸収量gを算出する。当初吸収量=[重量b-重量a]/0.26セルストレイナーを、遠心管に再セットし、室温下、約1200Gで1分間遠心分離する。7セルストレイナーウマEDTA血を含むトップシートの重量cを測定する。8下式にしたがって、トップシート1g当たりの試験後吸収量gを算出する。試験後吸収量=[重量c-重量a]/0.29下式にしたがって血液保持率を算出した。血液保持率=100×試験後吸収量/当初吸収量なお、測定は3回行い、その平均値を採用した。結果を、以下の表4に示す。血液改質剤を含むトップシートは、血液保持性が低く、血液を吸収後、迅速に吸収体に移行させることができることが示唆される。[例4][血液改質剤を含む血液の粘性]血液改質剤を含む血液の粘性を、RheometricExpansionSystemARESRheometricScientific,Incを用いて測定した。ウマ脱繊維血に、パナセート810sを2質量添加し、軽く撹拌して試料を形成し、直径50mmのパラレルプレートに試料を載せ、ギャップを100μmとし、37±0.5°Cで粘度を測定した。パラレルプレートゆえ、試料に均一なせん断速度はかかっていないが、機器に表示された平均せん断速度は、10s1であった。パナセート810sを2質量含むウマ脱繊維血の粘度は、5.9mPasであり、一方、血液改質剤を含まないウマ脱繊維血の粘度は、50.4mPasであった。したがって、パナセート810sを2質量含むウマ脱繊維血は、血液改質剤を含まない場合と比較して、約90粘度を下げることが分かる。血液は、血球等の成分を含み、チキソトロピーの性質を有することが知られているが、本開示の血液改質剤は、低粘度域で、血液の粘度を下げることができると考えられる。血液の粘度を下げることにより、吸収した経血を、トップシートから吸収体に速やかに移行させることができると考えられる。上記血液改質剤は、吸収した経血を、トップシートから吸収体に速やかに移行させるために、ウマ脱繊維血に、上記血液改質剤を2質量添加し、37°Cおよびせん断速度10s1の条件下で粘度を測定した場合に、上記ウマ脱繊維血の粘度を、添加前と比較して、少なくとも50下げることが好ましく、少なくとも60下げることがより好ましく、少なくとも70下げることがさらに好ましく、そして少なくとも80下げることが最も好ましい。[例5][血液改質剤を含む血液の顕微鏡写真]健常ボランティアの経血をサランラップ上に採取し、その一部に、10倍の質量のリン酸緩衝生理食塩水中に分散されたパナセート810sを、パナセート810sの濃度が1質量となるように添加した。経血を、スライドグラスに適下し、カバーグラスをかけ、光学顕微鏡にて、赤血球の状態を観察した。血液改質剤を含まない経血の顕微鏡写真を図14aに、そしてパナセート810sを含む経血の顕微鏡写真を図14bに示す。図14から、血液改質剤を含まない経血では、赤血球が連銭等の集合塊を形成しているが、パナセート810sを含む経血では、赤血球が、それぞれ、安定に分散していることが分かる。したがって、血液改質剤は、血液の中で、赤血球を安定化させる働きをしていることが示唆される。[例6][血液改質剤を含む血液の表面張力]血液改質剤を含む血液の表面張力を、協和界面科学社製接触角計DropMaster500を用い、ペンダントドロップ法にて測定した。表面張力は、ヒツジ脱繊維血に、所定の量の血液改質剤を添加し、十分振とうした後に測定した。測定は、機器が自動で行うが、密度γは、以下の式により求められる図15を参照。γ=g×ρ×de2×1/Hg:重力定数1/H:ds/deから求められる補正項ρ:密度de:最大直径ds:滴下端よりdeだけ上がった位置での径密度ρは、JISK2249-1995の密度試験方法および密度質量容量換算表の5.振動式密度試験方法に準拠し、表5に示される温度で測定した。測定には、京都電子工業株式会社のDA-505を用いた。結果を、下記表5に示す。表5から、血液改質剤は、25°Cの水100gに対する、0.05g以下の水溶解度を有することからも明らかなように、水への溶解性が非常に低いが、血液の表面張力を下げることができることが分かる。血液の表面張力を下げることにより、吸収した血液をトップシートの繊維間に保持せず、速やかに吸収体に移行させることができると考えられる。以上の説明はあくまで一例であり、発明は、上記の実施形態に何ら限定されるものではない。"